(57)【要約】      （修正有）【課題】遮蔽層の設計自由度の高いウインドシールドを提供する。【解決手段】ウインドシールド１は、車外側に配置される外側ガラス板及び車内側に配置される内側ガラス板を中間層により接合した合わせガラス２を備えている。合わせガラス２の周縁部に沿って、車外からの視野を遮蔽する遮蔽層３が設けられている。また、情報取得領域加熱部５は、一対のバスバー部５１と、両バスバー部５１に並列に接続される３つの加熱線５２Ａ〜５２Ｃを備え、加熱線５２Ａ〜５２Ｃは、一方のバスバー部５１から面方向内側に延びて情報取得領域２３上を通過し、折り返されて他方のバスバー部５１に接続する。【選択図】図３
2020115467.tif 000002
【特許請求の範囲】
【請求項１】
光の照射及び／又は受光を行うことで車外からの情報を取得する情報取得装置が配置可能な自動車のウインドシールドであって、
前記情報取得装置と対向し前記光が通過する情報取得領域を有するガラス板と、
前記ガラス板に設けられ、車外からの視野を遮蔽する遮蔽層と、
一対のバスバー部及び複数の加熱線を有し、前記情報取得領域を加熱する情報取得領域加熱部と、
を備え、
前記遮蔽層は、前記ガラス板の端辺に沿って延びる帯状領域を含み、
前記情報取得領域は、前記帯状領域の面方向内側に隣接して配置され、
前記情報取得領域加熱部の両バスバー部は、視野方向において、前記帯状領域に含まれるように並んで配置され、
前記情報取得領域加熱部の各加熱線は、前記両バスバー部に並列に接続され、一方のバスバー部から面方向内側に延びて前記情報取得領域上を通過し、折り返されて他方のバスバー部の方に延びる、
ウインドシールド。
【請求項２】
前記複数の加熱線において、より面方向内側に延びる加熱線ほど断面積が大きくなっている、
請求項１に記載のウインドシールド。
【請求項３】
前記複数の加熱線のうち少なくともいずれかの隣接する加熱線はそれぞれ、互いに並行に延びる部分を有し、
前記互いに隣接する加熱線の並行に延びる部分はそれぞれ、波状に形成されている、
請求項１又は２に記載のウインドシールド。
【請求項４】
前記隣接する加熱線の並行に延びる部分の波状のパターンは、互いにずれている、
請求項３に記載のウインドシールド。
【請求項５】
前記情報取得領域には、防曇膜が取り付けられている、
請求項１から４のいずれか１項に記載のウインドシールド。
【請求項６】
前記複数の加熱線は、銅により形成されている、
請求項１から５のいずれか１項に記載のウインドシールド。
【請求項７】
１又は複数の加熱線を有し、前記情報取得領域以外の領域を加熱する他領域加熱部を更に備える、
請求項１から６のいずれか１項に記載のウインドシールド。
【請求項８】
前記情報取得領域加熱部の単位面積当たりの発熱量と前記他領域加熱部の単位面積当たりの発熱量とは相違している、
請求項７に記載のウインドシールド。
【請求項９】
前記情報取得領域加熱部の各加熱線の断面積は、前記他領域加熱部の加熱線よりも大きくなっている、
請求項８に記載のウインドシールド。
【請求項１０】
前記情報取得領域加熱部の各加熱線の断面積は、前記他領域加熱部の加熱線よりも小さくなっている、
請求項８に記載のウインドシールド。
【発明の詳細な説明】
【技術分野】
【０００１】
本発明は、自動車用のウインドシールドに関する。
【背景技術】
【０００２】
例えば、気温の低いところでは、車内と車外との温度差により、自動車のウインドシールドが曇ったり、場合によっては凍ったりすることがあり、運転に支障を来す恐れがある。これに対応するため、ウインドシールドの曇り又は氷を除去する様々な方法が提案されている。例えば、特許文献１には、ウインドシールドの内部に、バスバー及び加熱線を配置し、その発熱によって曇りを除去することが提案されている。
【０００３】
また、近年、車外の状況を撮影するカメラを車内に設置する車載システムが提案されている。この車載システムでは、カメラにより取得した被写体の撮影画像を解析することで、対向車、前走車、歩行者、交通標識、車線境界線等を認識し、運転者に危険を知らせる等の様々な運転の支援を行うことができる。
【０００４】
ただし、一般的には、ウインドシールドの周縁部に沿って、車外からの視野を遮るための遮蔽層が設けられているのに対して、車載システムのカメラは、ルームミラーの支持部近傍等、カメラの撮影範囲に当該遮蔽層が含まれ得る位置に設置される。そのため、遮蔽層がカメラの撮影を阻害してしまう可能性がある。
【０００５】
そこで、特許文献２及び３では、遮蔽層の一部に透過窓を設けることが提案されている。例えば、中間膜の一部を可視光の透過率の高い素材に置き換えたり、セラミックの積層をしない領域を設けたりすることで、遮蔽層の一部に可視光の透過率の高い領域（透過窓）を形成することができる。これによって、車内に設置されたカメラは、遮蔽層に阻害されることなく、車外の状況を撮影することができる。
【先行技術文献】
【特許文献】
【０００６】
【特許文献１】特開２０００−０７７１７３号公報
【特許文献２】特開２００６−３２７３８１号公報
【特許文献３】特開２００７−０３９２７８号公報
【発明の概要】
【発明が解決しようとする課題】
【０００７】
透過窓もウインドシールドの一部であるため、その他の領域と共に、透過窓も曇ったり凍ったりする場合がある。そのため、透過窓にも、上記のような加熱線を配置し、曇り及び／又は氷を除去することが考えられる。しかしながら、本件発明者らは、従来どおりにバスバー及び加熱線を配置すると、次のような問題点が生じることを見出した。
【０００８】
図１及び図２を用いて、本件発明者らの見出した問題点について説明する。図１は、従来例に係るウインドシールド１００を模式的に例示する。また、図２は、従来例に係るバスバー部１０４及び加熱線１０５の構成を模式的に例示する。図１に例示されるように、従来のウインドシールド１００では、周縁部に沿って遮蔽層１０１が設けられる。
【０００９】
この遮蔽層１０１に、ウインドシールド１００の上端辺に沿う部分から面方向内側に突出する突出領域１０２を設け、この突出領域１０２に隠れるように車内にカメラを配置する場合がある。この場合、当該カメラにより車外の状況を撮影可能なように、突出領域１０２に上記のような透過窓１０３が設けられる。
【００１０】
このとき、特許文献１に例示される従来のとおりに、透過窓１０３を加熱する加熱部を構成したとすると、当該加熱部を構成するバスバー部１０４及び加熱部１０５は図２に例示されるように配置される。すなわち、一対のバスバー部１０４は透過窓１０３の両側に配置され、複数の加熱線１０５は、透過窓１０３を通過し、両バスバー部１０４に並列に接続されるように配置される。
【００１１】
しかしながら、このようにバスバー部１０４及び加熱線１０５を配置した場合、バスバー部１０４を車外から見えないようにするためには、少なくとも透過窓１０３の両側に遮蔽層（図の突出領域１０２）を設けなければならない。そのため、部分的に遮蔽層の形状が固定されてしまい、遮蔽層の設計自由度が狭まってしまうという問題点が生じることを本件発明者らは見出した。
【００１２】
本発明は、一側面では、このような実情を鑑みてなされたものであり、その目的は、遮蔽層の設計自由度の高いウインドシールドを提供することである。
【課題を解決するための手段】
【００１３】
本発明は、上述した課題を解決するために、以下の構成を採用する。
【００１４】
すなわち、本発明の一側面に係るウインドシールドは、光の照射及び／又は受光を行うことで車外からの情報を取得する情報取得装置が配置可能な自動車のウインドシールドであって、前記情報取得装置と対向し前記光が通過する情報取得領域を有するガラス板と、前記ガラス板に設けられ、車外からの視野を遮蔽する遮蔽層と、一対のバスバー部及び複数の加熱線を有し、前記情報取得領域を加熱する情報取得領域加熱部と、を備える。そして、前記遮蔽層は、前記ガラス板の端辺に沿って延びる帯状領域を含み、前記情報取得領域は、前記帯状領域の面方向内側に隣接して配置され、前記情報取得領域加熱部の両バスバー部は、視野方向において、前記帯状領域に含まれるように並んで配置され、前記情報取得領域加熱部の各加熱線は、前記両バスバー部に並列に接続され、一方のバスバー部から面方向内側に延びて前記情報取得領域上を通過し、折り返されて他方のバスバー部の方に延びる。
【００１５】
当該構成に係るウインドシールドでは、情報取得装置が車外の情報を取得するための情報取得領域が遮蔽層の帯状領域の面方向内側に隣接して配置され、当該情報取得領域を加熱する情報取得領域加熱部を構成する両バスバー部が帯状領域に並んで配置される。これにより、両バスバー部は帯状領域に隠れるため、情報取得領域の面方向外側を除き、情報取得領域の周囲に遮蔽層を設けなくてもよくなる。したがって、当該構成によれば、この情報取得領域の周囲の領域に遮蔽層を設けてもよいし、設けなくてもよくなるため、当該遮蔽層の設計自由度を高めることができる。
【００１６】
また、上記構成に係るウインドシールドの別の形態として、前記複数の加熱線において、より面方向内側に延びる加熱線ほど断面積が大きくなっていてもよい。同一の断面積では、後述する数１の関係式により、加熱線の長さが長いほど、当該加熱線の発熱量は少なくなる。そのため、全ての加熱線の断面積を同一にすると、より面方向外側に延びる加熱線の発熱量が小さくなってしまい、情報取得領域全体を偏りなく温めることができなくなる可能性がある。これにより、情報取得領域に部分的に曇り及び／又は氷が残ってしまったり、曇り及び／又は氷の除去が遅くなる部分が生じたりしてしまう可能性がある。これに対して、当該構成によれば、より面方向内側に延びる加熱線ほど断面積を大きくすることで、より面方向内側まで延びる加熱線とそうではない加熱線との間で発熱量の違いを低減することができる。したがって、当該構成によれば、情報取得領域を万遍なく温めることができるようになり、これによって、情報取得領域の曇り及び／又は氷を適切に除去できるようになる。なお、各加熱線の厚みがほぼ一定である場合には、各加熱線の断面積は、各加熱線の線幅（「線径」と称してもよい）に比例する。そのため、この場合には、各加熱線の線幅を調節することで、各加熱線の断面積の大きさを容易に変更することができる。
【００１７】
また、上記構成に係るウインドシールドの別の形態として、前記複数の加熱線のうち少なくともいずれかの隣接する加熱線はそれぞれ互いに並行に延びる部分を有してもよく、前記互いに隣接する加熱線の並行に延びる部分はそれぞれ波状に形成されてもよい。隣接する加熱線が互いに並行に延びる部分を有し、この互いに隣接する加熱線の並行に延びる部分が直線状に形成されている場合、この部分の縁で生じる光の回折により、一方向に光の強め合いが生じる。これにより、光強度の強い線状のパターンが生じてしまい、情報取得装置による情報の取得に悪影響を及ぼす可能性がある。これに対して、互いに隣接する加熱線の並行に延びる部分を波状に形成することで、光の強め合いが生じる方向を多方向に分散することができ、各方向に生じるパターンの光強度を弱めることができる。したがって、当該構成によれば、複数の加熱線において、情報取得装置による情報の取得に悪影響を及ぼす光の回折が生じ難いようにすることができる。
【００１８】
また、上記構成に係るウインドシールドの別の形態として、前記隣接する加熱線の並行に延びる部分の波状のパターンは互いにずれていてもよい。当該構成によれば、光の強め合いが生じる方向をより他方向に分散することができ、各方向に生じるパターンの光強度を弱めることができる。したがって、当該構成によれば、複数の加熱線において、情報取得装置による情報の取得に悪影響を及ぼす光の回折がより生じ難いようにすることができる。
【００１９】
また、上記構成に係るウインドシールドの別の形態として、前記情報取得領域には、防曇膜が取り付けられていてもよい。当該構成によれば、情報取得領域をより曇り難くすることができる。
【００２０】
また、上記構成に係るウインドシールドの別の形態として、前記複数の加熱線は、銅により形成されていてもよい。銅は、加工しやすい材料である。また、銅は、化学的に安定しているため、化学的加工方法を利用して加工することができる。更に、銀等に比べて、銅は安価な材料である。そのため、各加熱線に銅を用いることで、製造コストを抑えることができる。更に、バスバー部も銅で製造することで、異種材料をまたいで通電した場合に生じる接触抵抗による異常発熱を防止することができる。
【００２１】
また、上記構成に係るウインドシールドの別の形態として、上記ウインドシールドは、１又は複数の加熱線を有し、前記情報取得領域以外の領域を加熱する他領域加熱部を更に備えてもよい。当該構成によれば、情報取得領域以外の領域についても、曇り及び／又は氷を除去することができるようになる。
【００２２】
また、上記構成に係るウインドシールドの別の形態として、前記情報取得領域加熱部の単位面積当たりの発熱量と前記他領域加熱部の単位面積当たりの発熱量とは相違していてもよい。情報取得領域とその他の領域とで温める理由が異なる場合がある。例えば、情報取得領域では曇りを除去するために温め、それ以外の領域では氷を除去する（融かす）ために温めるとする。このような場合、情報取得領域とその他の領域とで同じ発熱量で温めなくてもよい。当該構成によれば、情報取得領域加熱部の単位面積当たりの発熱量と他領域加熱部の単位面積当たりの発熱量とを互いに相違するように設定することで、このような要求に応じることができる。
【００２３】
なお、これは、各加熱線の断面積を調整することで、簡易的に達成することができる。例えば、前記情報取得領域加熱部の各加熱線の断面積を前記他領域加熱部の加熱線よりも大きくしてもよい。これにより、情報取得領域加熱部の単位面積当たりの発熱量を他領域加熱部よりも大きくすることができる。他方、前記情報取得領域加熱部の各加熱線の断面積を前記他領域加熱部の加熱線よりも小さくしてもよい。これにより、情報取得領域加熱部の単位面積当たりの発熱量を他領域加熱部よりも小さくすることができる。
【発明の効果】
【００２４】
本発明によれば、遮蔽層の設計自由度の高いウインドシールドを提供することができる。
【図面の簡単な説明】
【００２５】
【図１】図１は、従来の形態に係るウインドシールドを模式的に例示する。
【図２】図２は、従来の形態に係る加熱部の構成を模式的に例示する。
【図３】図３は、実施の形態に係るウインドシールドを模式的に例示する正面図である。
【図４】図４は、実施の形態に係るウインドシールドを模式的に例示する断面図である。
【図５】図５は、図３のＡ−Ａ線の断面を模式的に例示する。
【図６】図６は、図３のＢ−Ｂ線の断面を模式的に例示する。
【図７】図７は、実施の形態に係る合わせガラスの製造工程を模式的に例示する。
【図８】図８は、実施の形態に係るウインドシールドの情報取得領域加熱部を模式的に例示する部分拡大図である。
【図９】図９は、直線状のワイヤーを並列に配置した例を示す。
【図１０】図１０は、並列に配置した直線状のワイヤーに光を通したときに発生するパターンを示す。
【図１１】図１１は、波状（正弦波）のワイヤーを並列に配置した例を示す。
【図１２】図１２は、並列に配置した波状のワイヤーに光を通したときに発生するパターンを示す。
【図１３】図１３は、他の形態に係る情報取得領域加熱部を模式的に例示する。
【図１４】図１４は、他の形態に係る情報取得領域加熱部を模式的に例示する。
【図１５】図１５は、転写シートの一例を模式的に示す断面図である。
【図１６Ａ】図１６Ａは、転写シートを用いて各加熱部を合わせガラスに転写する過程を模式的に例示する。
【図１６Ｂ】図１６Ｂは、転写シートを用いて各加熱部を合わせガラスに転写する過程を模式的に例示する。
【図１６Ｃ】図１６Ｃは、転写シートを用いて各加熱部を合わせガラスに転写する過程を模式的に例示する。
【図１７】図１７は、他の形態に係るウインドシールドを模式的に例示する。
【図１８】図１８は、防曇膜に水滴が取り付いた状態を例示する。
【図１９】図１９は、防曇膜に水滴が取り付いた状態を例示する。
【図２０】図２０は、他の形態に係るウインドシールドを模式的に例示する。
【図２１】図２１は、他の形態に係る情報取得領域加熱部を模式的に例示する。
【発明を実施するための形態】
【００２６】
以下、本発明の一側面に係る実施の形態（以下、「本実施形態」とも表記する）を、図面に基づいて説明する。ただし、以下で説明する本実施形態は、あらゆる点において本発明の例示に過ぎない。本発明の範囲を逸脱することなく種々の改良や変形を行うことができることは言うまでもない。つまり、本発明の実施にあたって、実施形態に応じた具体的構成が適宜採用されてもよい。なお、以下の説明では、説明の便宜のため、図面内の向きを基準として説明を行う。
【００２７】
§１  構成例
まず、図３〜図６を用いて、本実施形態に係るウインドシールド１を説明する。図３及び図４は、本実施形態に係るウインドシールド１を模式的に例示する正面図及び断面図である。また、図５及び図６はそれぞれ、図３のＡ−Ａ線及びＢ−Ｂ線の断面を模式的に例示する。
【００２８】
各図に示されるように、本実施形態に係るウインドシールド１は、車外側に配置される外側ガラス板２１及び車内側に配置される内側ガラス板２２を中間層４により接合した合わせガラス２を備えている。この合わせガラス２は、本発明の「ガラス板」に相当する。また、この合わせガラス２の周縁部に沿って、車外からの視野を遮蔽する遮蔽層３が設けられている。
【００２９】
本実施形態では、図３及び図４に例示されるように、この遮蔽層３には、合わせガラス２の上端辺に沿う部分の略中央に、当該合わせガラス２の上端辺に沿って延びる帯状領域３１が設定されている。また、この合わせガラス２を取り付ける自動車の車内には、この帯状領域３１の面方向内側（すなわち、下方）の遮蔽層３の設けられていない領域が画角に入るように、ブラケット（不図示）等を介して撮影装置８が取り付けられている。これにより、撮影装置８に対向し光が通過する情報取得領域２３が、帯状領域３１の面方向内側に隣接して配置されるように設定されている。すなわち、バスバー部５１が帯状領域３１に配置され、情報取得領域２３がバスバー部５１より面方向内側に配置されている。この撮影装置８は、本発明の「情報取得装置」に相当する。
【００３０】
更に、本実施形態では、この情報取得領域２３を加熱する情報取得領域加熱部５、及び情報取得領域２３以外の領域を加熱する他領域加熱部６が、中間層４に設けられている。内側ガラス板２２には、各加熱部（５、６）に端子を接続可能なように、切り欠き２２３〜２２６が設けられている。これによって、情報取得領域２３及びその他の領域の曇り及び／又は氷を除去することができるようになっている。以下、各構成要素について説明する。
【００３１】
［外側ガラス板及び内側ガラス板］
まず、外側ガラス板２１及び内側ガラス板２２について説明する。外側ガラス板２１は、車外側の第１面２１１及び車内側の第２面２１２を有している。同様に、内側ガラス板２２は、車外側の第３面２２１及び車内側の第４面２２２を有している。
【００３２】
両ガラス板（２１、２２）は、互いにほぼ同形であり、平面視台形状に形成されている。両ガラス板（２１、２２）は、面直方向に湾曲していてもよいし、平らであってもよい。例えば、両ガラス板（２１、２２）は、第１面２１１及び第３面２２１が凸となり、第２面２１２及び第４面２２２が凹となるように湾曲した形状を有してもよい。
【００３３】
各ガラス板（２１、２２）には、公知のガラス板を用いることができる。例えば、各ガラス板（２１、２２）は、熱線吸収ガラス、クリアガラス、グリーンガラス、ＵＶグリーンガラス等であってよい。ただし、各ガラス板（２１、２２）は、自動車の使用される国の安全規格に沿った可視光線透過率を実現するように構成される。例えば、各ガラス板（２１、２２）は、ＪＩＳ Ｒ ３２１１で定められるように、可視光（３８０ｎｍ〜７８０ｎｍ）の透過率が７０％以上になるように構成されてもよい。なお、この透過率は、ＪＩＳ Ｒ ３２１２（３．１１  可視光透過率試験）で定められているように、ＪＩＳ Ｚ ８７２２に規定された分光測定法によって測定することができる。また、例えば、外側ガラス板２１によって所望の日射吸収率を確保し、内側ガラス板２２によって可視光線透過率が安全規格を満たすように調整することもできる。以下に、各ガラス板（２１、２２）を構成可能なガラスの組成の一例として、クリアガラスの組成の一例と、熱線吸収ガラス組成の一例を示す。
【００３４】
（クリアガラス）
ＳｉＯ2:７０〜７３質量％
Ａｌ2Ｏ3：０．６〜２．４質量％
ＣａＯ：７〜１２質量％
ＭｇＯ：１．０〜４．５質量％
Ｒ2Ｏ：１３〜１５質量％（Ｒはアルカリ金属）
Ｆｅ2Ｏ3に換算した全酸化鉄（Ｔ−Ｆｅ2Ｏ3）：０．０８〜０．１４質量％
【００３５】
（熱線吸収ガラス）
熱線吸収ガラスの組成は、例えば、クリアガラスの組成を基準として、Ｆｅ2Ｏ3に換算した全酸化鉄（Ｔ−Ｆｅ2Ｏ3）の比率を０．４〜１．３質量％とし、ＣｅＯ2の比率を０〜２質量％とし、ＴｉＯ2の比率を０〜０．５質量％とし、ガラスの骨格成分（主に、ＳｉＯ2やＡｌ2Ｏ3）をＴ−Ｆｅ2Ｏ3、ＣｅＯ2およびＴｉＯ2の増加分だけ減じた組成とすることができる。
【００３６】
本実施形態に係る合わせガラス２の厚みは特に限定されないが、軽量化の観点からは、両ガラス板（２１、２２）の厚みの合計を、２．５ｍｍ〜１０．６ｍｍとすることが好ましく、２．６ｍｍ〜３．８ｍｍとすることがさらに好ましく、２．７ｍｍ〜３．２ｍｍとすることが特に好ましい。このように、軽量化のためには、両ガラス板（２１、２２）の合計の厚みを小さくすればよい。各ガラス板（２１、２２）の厚みは特に限定されないが、例えば、以下のように、各ガラス板（２１、２２）の厚みを決定することができる。
【００３７】
すなわち、外側ガラス板２１は、主として、小石等の飛来物等の衝撃に対する耐久性及び耐衝撃性が求められる。他方、外側ガラス板２１の厚みを大きくするほど重量が増し好ましくない。この観点から、外側ガラス板２１の厚みは、１．６ｍｍ〜２．５ｍｍとすることが好ましく、１．９ｍｍ〜２．１ｍｍとすることがさらに好ましい。何れの厚みを採用するかは、実施の形態に応じて適宜決定することができる。
【００３８】
一方、内側ガラス板２２の厚みは、外側ガラス板２１の厚みと同等にすることができるが、例えば、合わせガラス２の軽量化のために、外側ガラス板２１よりも厚みを小さくすることができる。具体的には、ガラスの強度を考慮すると、内側ガラス板２２の厚みは、０．６ｍｍ〜２．１ｍｍであることが好ましく、０．８ｍｍ〜１．６ｍｍであることがさらに好ましく、１．０ｍｍ〜１．４ｍｍであることが特に好ましい。更には、内側ガラス板２２の厚みは、０．８ｍｍ〜１．３ｍｍであることが好ましい。内側ガラス板２２についても、何れの厚みを採用するかは、実施の形態に応じて適宜決定することができる。
【００３９】
［遮蔽層］
次に、車外からの視野を遮蔽する遮蔽層３について説明する。本実施形態では、図４〜図６に示されるとおり、遮蔽層３は、内側ガラス板２２の第４面２２２に設けられる。この遮蔽層３は、内側ガラス板２２の第４面２２２の周縁部に沿って積層しており、合わせガラス２の周縁部からの光の入射を遮蔽する。
【００４０】
これに対して、遮蔽層３の設けられていない領域では光の通過が可能となっており、このウインドシールド１を取り付けた自動車に乗車した運転者及び助手席に座る同行者は、この領域を介して車外前方を確認することになる。そのため、この遮蔽層３の設けられていない領域は、少なくとも車外の交通状況を目視可能な程度に可視光の透過率を有するように構成される。
【００４１】
本実施形態では、合わせガラス２の上端辺に沿う部分の略中央に帯状領域３１が設けられており、この帯状領域３１の下方に隣接して情報取得領域２３が設けられる。図４に示されるように、この合わせガラス２よりも車内側に配置される撮影装置８は、この情報取得領域２３を介して車外の状況を撮影する。そのため、情報取得領域２３は、例えば、上記のとおり、ＪＩＳ Ｒ ３２１１で定められるように、可視光の透過率が７０％以上になるように構成されてもよい。
【００４２】
なお、遮蔽層３の各部の寸法は、実施の形態に応じて適宜設定されてよい。例えば、合わせガラス２の上端辺及び下端辺それぞれに沿う部分の幅は２０ｍｍ〜１００ｍｍの範囲で設定されてよい。また、合わせガラス２の左端辺及び右端辺それぞれに沿う部分の幅は１５ｍｍ〜７０ｍｍの範囲で設定されてよい。
【００４３】
また、遮蔽層３の材料は、実施の形態に応じて適宜選択されてよい。例えば、遮蔽層３は、黒色、茶色、灰色、濃紺等の濃色のセラミックにより形成することができる。具体的に、以下の表１に示す組成のセラミックにより遮蔽層３を形成することができる。ただし、遮蔽層３を形成するセラミックの組成は、以下の表１に限定される訳ではなく、実施の形態に応じて適宜選択されてよい。
【００４４】
【表１】
2020115467.tif 000003
＊１，アサヒ化成工業株式会社製：Black 6350（Pigment Green 17）
＊２，主成分：ホウケイ酸ビスマス、ホウケイ酸亜鉛
【００４５】
また、帯状領域３１は、合わせガラス２の上端辺から幅１０ｍｍ〜５０ｍｍの範囲に設定することができる。更に、図３の例では、帯状領域３１の下端側の形状は、直線状である。ただし、帯状領域３１の下端側の形状は、このような例に限定されなくてもよい。例えば、帯状領域３１の下端は、幅１０ｍｍ〜５０ｍｍの範囲で曲線状になっていてもよく、凹凸状になっていてもよい。
【００４６】
更に、図３では、帯状領域３１と情報取得領域２３とはやや離れている。「情報取得領域が帯状領域の面方向内側に隣接して配置される」とは、情報取得領域と帯状領域とが連結されていなくてもよく、このようにやや離れた状態も含んでよい。
【００４７】
［中間層］
次に、中間層４について説明する。本実施形態では、中間層４は、３層構造を有している。すなわち、中間層４は、情報取得領域加熱部５及び他領域加熱部６を含む発熱層と、この発熱層を挟持する一対の接着層（４２、４３）とを備えている。以下では、各層について説明する。
【００４８】
＜発熱層＞
まず、発熱層について説明する。発熱層は、シート状の基材４１と、この基材４１上に配置される情報取得領域加熱部５及び他領域加熱部６と、を備えている。基材４１の形状は、上記各ガラス板（２１、２２）と同じであってもよいし、各ガラス板（２１、２２）よりも小さくてもよい。
【００４９】
（情報取得領域加熱部）
情報取得領域加熱部５は、合わせガラス２に設定された情報取得領域２３を加熱し、当該情報取得領域２３の曇り及び／又は氷を除去するための構成である。具体的には、図３〜図５に例示されるように、情報取得領域加熱部５は、基材４１上に配置される一対のバスバー部５１と、両バスバー部５１に並列に接続される３つの加熱線５２Ａ〜５２Ｃを備えている。なお、以下では、説明の便宜のため、これらを第１の加熱線５２Ａ、第２の加熱線５２Ｂ、第３の加熱線５２Ｃとも称する。
【００５０】
各図に示されるように、両バスバー部５１は、視野方向において、遮蔽層３の帯状領域３１に含まれるように配置される。視野方向とは、このウインドシールド１を自動車に取り付けた時の運転者及び助手席に座る同行者の視野の方向であり、例えば、図３の紙面に垂直な方向（各ガラス板（２１、２２）の面直方向）である。加えて、図３に示されるように、両バスバー部５１は、帯状領域３１の延びる方向、すなわち、左右方向に並んで配置されている。更に、両バスバー部５１は、内側ガラス板２２の上端辺に形成された各切り欠き（２２３、２２４）から露出しないように、各切り欠き（２２３、２２４）よりも面方向内側に配置されている。各加熱線５２Ａ〜５２Ｃは、一方のバスバー部５１から面方向内側（すなわち、下方）に延びて情報取得領域２３上を通過し、折り返されて他方のバスバー部５１に接続する。
【００５１】
本実施形態では、その形状の一例として、各加熱線５２Ａ〜５２Ｃは、略コの字状に形成されている。すなわち、各加熱線５２Ａ〜５２Ｃは、左右方向に互いに対向し、上下方向に延びる一対の側辺部分と、この両側辺部分の下端を結ぶように左右方向に延びる下端部分と、を備えている。
【００５２】
第２の加熱線５２Ｂは、第３の加熱線５２Ｃの外側に配置されており、各バスバー部５１からより面方向内側まで延びている。そのため、第２の加熱線５２Ｂは、第３の加熱線５２Ｃよりも長くなっている。同様に、第１の加熱線５２Ａは、第２の加熱線５２Ｂの外側に配置されており、各バスバー部５１からより面方向内側に延びている。そのため、第１の加熱線５２Ａは、第２の加熱線５２Ｂよりも長くなっている。
【００５３】
各加熱線５２Ａ〜５２Ｃの線幅は、例えば、１μｍ〜５００μｍにすることができ、５μｍ〜１００μｍであるのが好ましく、５μｍ〜１５μｍであるのが更に好ましい。また、これに応じて、各加熱線５２Ａ〜５２Ｃの断面積は、例えば、１μｍ2〜２５００００μｍ2にすることができ、２５μｍ2〜１００００μｍ2であるのが好ましく、２５μｍ2〜２２５μｍ2であるのが更に好ましい。各加熱線５２Ａ〜５２Ｃの断面積の測定は、例えば、マイクロスコープを用いて１５０倍に拡大した断面を観察することで行うことができる。なお、各加熱線５２Ａ〜５２Ｃ内で断面積のばらつきがあってもよい。この場合、断面積の測定箇所は、各加熱線５２Ａ〜５２Ｃの中央部に設定されてもよい。また、各加熱線５２Ａ〜５２Ｃの断面積を同じにしてもよい。ただし、各加熱線５２Ａ〜５２Ｃの発熱量について、以下の数１〜数３の関係式が知られている。
【００５４】
【数１】
2020115467.tif 000004
【数２】
2020115467.tif 000005
【数３】
2020115467.tif 000006
なお、Ｖは電圧（電位差）、Ｉは電流、Ｒは抵抗、ρは電気抵抗率、Ｌは導体の長さ、Ａは導体の断面積、Ｗは発熱量（消費電力）を示す。ここで、一般的には、自動車の電圧は一定であるため、上記数１〜数３に示されるＶの値は一定であるとしてよい。同様に、電気抵抗率ρは材料によって定まるため、各加熱線５２Ａ〜５２Ｃの材料が同じであるとの前提のもと、上記数１〜数３に示されるρの値も一定であるとしてよい。また、各加熱線５２Ａ〜５２Ｃの断面の形状が矩形状であるとすると、各加熱線５２Ａ〜５２Ｃの断面積は、厚みと線幅との積により求めることができる。加えて、各加熱線５２Ａ〜５２Ｃの厚みがほぼ一定であるとすると、各加熱線５２Ａ〜５２Ｃの断面積は線幅に比例する。そのため、厚みがほぼ一定である場合には、各加熱線５２Ａ〜５２Ｃの線幅を調節することで、各加熱線５２Ａ〜５２Ｃの断面積を容易に変更することができる。つまり、各加熱線５２Ａ〜５２Ｃの線幅を小さくすることで各加熱線５２Ａ〜５２Ｃの断面積を小さくすることができ、各加熱線５２Ａ〜５２Ｃの線幅を大きくすることで各加熱線５２Ａ〜５２Ｃの断面積を大きくすることができる。したがって、各加熱線５２Ａ〜５２Ｃの厚みがほぼ一定である場合には、各加熱線５２Ａ〜５２Ｃの断面積はその線幅に比例するとして、各加熱線５２Ａ〜５２Ｃの断面積をその線幅を調節することで変更してもよい。ただし、各加熱線５２Ａ〜５２Ｃの断面の形状は、矩形状に限定される訳ではなく、台形状、多角形、円形状等であってもよい。
【００５５】
上記数１〜数３より、断面積が同一の場合、加熱線の長さが長いほど、その加熱線の発熱量（Ｗ）は小さくなってしまう。そのため、各加熱線５２Ａ〜５２Ｃの断面積を同一にすると、両バスバー部５１からより面方向内側まで延びている加熱線ほどその加熱線の発熱量は小さくなってしまう。
【００５６】
すなわち、第２の加熱線５２Ｂの発熱量は第３の加熱線５２Ｃよりも小さくなり、第１の加熱線５２Ａの発熱量はその第２の加熱線５２Ｂよりも小さくなってしまう。これにより、情報取得領域２３全体を偏りなく温めることができなくなってしまう可能性がある。特に、この情報取得領域２３内において、両バスバー部５１から離れた部分で発熱量が小さくなってしまい、曇り及び／又は氷の除去がこの部分で遅くなってしまう可能性がある。
【００５７】
そこで、本実施形態では、各加熱線５２Ａ〜５２Ｃの断面積を異なるようにしてもよい。具体的には、両バスバー部５１からより面方向内側まで延びている加熱線ほどその加熱線の断面積を大きくしてもよい。すなわち、第２の加熱線５２Ｂの断面積を第３の加熱線５２Ｃよりも大きくし、第１の加熱線５２Ａの断面積をその第２の加熱線５２Ｂよりも大きくしてもよい。これによって、各加熱線５２Ａ〜５２Ｃの発熱量の差を抑えることができ、情報取得領域２３を万遍なく温めることができる。
【００５８】
ただし、各加熱線５２Ａ〜５２Ｃの配置及び形状によっては、各加熱線５２Ａ〜５２Ｃの断面積を調節しても、情報取得領域２３全体を万遍なく温められない可能性がある。そのため、各加熱線５２Ａ〜５２Ｃの形状（特に、情報取得領域２３内の配置）、長さ、及び断面積を適宜調節して、情報取得領域２３全体を均等に温められるようにするのがより好ましい。
【００５９】
なお、各バスバー部５１の寸法、両バスバー部５１の間隔及び各加熱線５２Ａ〜５２Ｃの間隔は、実施の形態に応じて適宜設定されてよい。ただし、両バスバー部５１と各加熱線５２Ａ〜５２Ｃとがほぼ同一の厚みである場合、各バスバー部５１の幅が各加熱線５２Ａ〜５２Ｃの線幅の１０倍よりも小さくなると（例えば、各加熱線５２Ａ〜５２Ｃの線幅が５００μｍである場合に、各バスバー部５１の幅が５ｍｍより小さくなると）、各バスバー部５１自体が異常発熱してしまう恐れがある。これによって、情報取得領域加熱部５の発熱効率が低下してしまう可能性がある。また、各バスバー部５１の寸法が小さすぎる場合には、各バスバー部５１に設けられた接続端子（陽極端子又は陰極端子：図示省略）の接続が困難になる恐れがある。一方、各バスバー部５１の寸法が大きすぎる場合には、各バスバー部５１が遮蔽層３からはみ出て、視野を妨げてしまう恐れがある。これらの観点から、各バスバー部５１の寸法は、例えば、５ｍｍ（横）×５ｍｍ（縦）〜６０ｍｍ（横）×６０ｍｍ（縦）で設定されてもよい。また、両バスバー部５１の間の距離は、つまり、各バスバー部５１の水平方向の中心間の距離は、１０ｍｍ〜１２０ｍｍであってもよい。また、例えば、各加熱線５２Ａ〜５２Ｃの左右方向に延びる部分同士の間隔は、上下方向に１ｍｍ〜５０ｍｍであってよく、１０ｍｍ〜５０ｍｍであるのが好ましい。更に、例えば、各加熱線５２Ａ〜５２Ｃの上下方向に延びる部分同士の間隔は、左右方向に５ｍｍ〜４０ｍｍであってよく、１０ｍｍ〜４０ｍｍであるのが好ましい。
【００６０】
また、本実施形態では、図３及び図５に示されるように、上記各バスバー部５１及び各加熱線５２Ａ〜５２Ｃに通電するため、接続材７１が用いられる。すなわち、接続材７１は、各バスバー部５１と接続端子（陽極端子又は陰極端子：図示省略）とを接続するためのものであり、例えば、導電性の材料によりシート状に形成されている。
【００６１】
図５に示されるように、各接続材７１は、矩形状に形成されており、各バスバー部５１と接着層４３との間に挟まれる。そして、各接続材７１は、はんだ等の固定材７２によって各バスバー部５１に固定される。固定材７２には、後述するウインドシールドの組み立て時のオートクレーブで同時に固定することができるように、例えば、１５０℃以下の低融点のはんだを用いるのが好ましい。
【００６２】
また、各接続材７１は、各バスバー部５１から外側ガラス板２１の上端縁まで延び、内側ガラス板２２の上端辺に形成された各切り欠き（２２３、２２４）から露出するようになっている。そして、この露出部分において、自動車の電源から延びるケーブルの接続端子をはんだ等の固定材によって連結することで、各バスバー部５１を介して各加熱線５２Ａ〜５２Ｃに電源から電気を流し、加熱することができるようになる。
【００６３】
このように、各接続材７１は、両ガラス板（２１、２２）の端部から突出することなく、内側ガラス板２２の各切り欠き（２２３、２２４）から露出した部分に接続端子を固定することができるようになっている。なお、各接続材７１は、薄い材料で形成されてよく、その場合、折り曲げた上で、端部を固定材７２で各バスバー部５１に固定することができる。
【００６４】
（他領域加熱部）
一方、他領域加熱部６は、合わせガラス２の情報取得領域２３以外の領域、特に、運転者及び助手席に座る同行者の視野領域（視野に入る領域）を加熱し、当該情報取得領域２３以外のこの領域の曇り及び／又は氷を除去するための構成である。具体的には、図３〜図６に例示されるように、他領域加熱部６は、基材４１上に配置される一対のバスバー部６１と、それぞれ左右方向に延び、両バスバー部６１に並列に接続される複数の加熱線６２を備えている。なお、図３では、加熱線６２の数は６つである。しかしながら、加熱線６２の数は、このような例に限定されなくてもよく、実施の形態に応じて適宜選択されてよい。加熱線６２の数は、１〜５つであってもよいし、７つ以上であってもよい。
【００６５】
図３に示されるように、各バスバー部６１は、左右それぞれの端辺に沿って延びるように形成されている。各バスバー部６１は、内側ガラス板２２の左右それぞれの端辺に形成された切り欠き（２２５、２２６）から露出しないように、各切り欠き（２２５、２２６）よりも面方向内側に配置されている。また、各バスバー部６１は、視野方向において、遮蔽層３の左右それぞれの端辺に沿う部分に含まれるように配置されている。
【００６６】
各バスバー部６１の寸法は、実施の形態に応じて適宜設定されてよい。ただし、各バスバー部６１と加熱線６２とが同一の厚みである場合に、各バスバー部６１の幅が加熱線６２の線幅の１０倍よりも小さくなると（例えば、加熱線６２の線幅が５００μｍである場合に、各バスバー部６１の幅が５ｍｍより小さくなると）、各バスバー部６１自体が異常発熱してしまう恐れがある。これによって、他領域加熱部６の発熱効率が低下してしまう可能性がある。一方、各バスバー部６１の幅が５０ｍｍよりも大きいと、各バスバー部６１が遮蔽層３からはみ出て、視野を妨げてしまう恐れがある。そのため、各バスバー部６１の幅は、例えば、５ｍｍ〜５０ｍｍであることが好ましい。各バスバー部６１自体の発熱を抑えるためには、各バスバー部６１の幅を加熱線６２の線幅の１０倍よりも小さくするのが好ましい。なお、各バスバー部６１は、基材４１に正確に沿って形成されていなくてもよい。すなわち、各バスバー部６１は、基材４１の端縁と完全に平行になっていなくてもよく、曲線状等の形状に形成されてもよい。
【００６７】
各加熱線６２は、左右方向に直線状に延びており、両バスバー部６１に連結されている。各加熱線６２は、上下方向に概ね平行に配置されている。各加熱線６２の線幅及び間隔は、実施の形態に応じて適宜設定されてよい。例えば、このウインドシールド１を取り付けた自動車に乗車した運転者及び助手席に座る同行者は、この各加熱線６２の設けられた領域を介して車外の状況を確認する。この観点から、各加熱線６２の線幅は、３μｍ〜２０μｍであるのが好ましく、５μｍ〜１３μｍであるのが更に好ましく、８μｍ〜１０μｍであるのが特に好ましい。また、隣接する加熱線６２の間隔は、１ｍｍ〜１００ｍｍとすることができ、１ｍｍ〜５０ｍｍであるのが好ましく、１ｍｍ〜１０ｍｍであるのが更に好ましい。
【００６８】
なお、上記情報取得領域加熱部５の単位面積当たりの発熱量とこの他領域加熱部６の単位面積当たりの発熱量とは相違していてもよい。他領域加熱部６は、運転者及び助手席に座る同行者の視野領域を温めるのに対して、情報取得領域加熱部５は、撮影装置８の画角に入る領域（情報取得領域）を温める。そのため、各加熱部（５、６）の温める範囲が大きくことなり、その温める目的も相違し得る。したがって、情報取得領域２３とその他の領域とで同じ発熱量で温めなくてもよい。
【００６９】
例えば、情報取得領域２３では曇りを除去するために温め、その他の領域では氷を除去するために温めるとする。このような場合、情報取得領域加熱部５よりも他領域加熱部６の方が単位面積当たりの発熱量を大きく設定するのが好ましい。このように、情報取得領域加熱部５の単位面積当たりの発熱量と他領域加熱部６の単位面積当たりの発熱量とは相違していてもよい。
【００７０】
ここで、上述の数１〜数３の関係式に示されるとおり、各加熱線（５２Ａ〜５２Ｃ、６２）の断面積を変更することで、各加熱線（５２Ａ〜５２Ｃ、６２）の発熱量を簡易的に調節することができる。例えば、情報取得領域加熱部５の各加熱線５２Ａ〜５２Ｃの断面積を他領域加熱部６の各加熱線６２よりも大きくしてもよい。これにより、情報取得領域加熱部５の単位面積当たりの発熱量を他領域加熱部６よりも大きくすることができる。他方、情報取得領域加熱部５の各加熱線５２Ａ〜５２Ｃの断面積を他領域加熱部６の各加熱線６２よりも小さくしてもよい。これにより、情報取得領域加熱部５の単位面積当たりの発熱量を他領域加熱部６よりも小さくすることができる。なお、当該各加熱線（５２Ａ〜５２Ｃ、６２）の断面積の調節は、上記のとおり、各加熱線（５２Ａ〜５２Ｃ、６２）の線幅の大きさを変更することで達成してもよい。
【００７１】
また、本実施形態では、図３及び図６に示すように、上記情報取得領域加熱部５と同様に、上記各バスバー部６１及び各加熱線６２に通電するため、接続材７３及び固定材７４が用いられる。接続材７３は、上記接続材７１に対応し、当該接続材７１を各バスバー部６１に固定するための固定材７４は、上記固定材７２に対応している。
【００７２】
すなわち、各接続材７３は、固定材７４により各バスバー部６１に接続した上で、両ガラス板（２１、２２）の端部から突出することなく、内側ガラス板２２の各切り欠き（２２５、２２６）から露出した部分に接続端子を固定できるようになっている。そして、この露出部分において、自動車の電源から延びるケーブルの接続端子がはんだ等の固定材によって連結することで、各バスバー部６１を介して各加熱線６２に電気を流し、加熱することができるようになる。
【００７３】
なお、情報取得領域２３以外の領域で加熱線による防曇及び／又は解氷を行わない場合、この他領域加熱部６は省略されてもよい。
【００７４】
（材料）
次に、発熱層の材料について説明する。基材４１は、透明のフィルムであればよく、その材料は特に限定されなくてもよい。例えば、基材４１の材料には、ポリエチレンテレフタレート、ポリエチレン、ポリメチルメタクリレート、ポリ塩化ビニル、ポリエステル、ポリオレフィン、ポリカーボネート、ポリスチレン、ポリプロピレン、ナイロン等が用いられてもよい。
【００７５】
また、各加熱部（５、６）の各バスバー部（５１、６１）及び各加熱線（５２Ａ〜５２Ｃ、６２）は、銅（または、例えば、スズなどを用いてメッキされた銅）、タングステン、銀、金、アルミ、それらの合金等、種々の材料で形成することができる。ここで、各バスバー部（５１、６１）及び各加熱線（５２Ａ〜５２Ｃ、６２）は、同一の材料で形成されてもよいし、異なる材料で形成されてもよい。ただし、銅は、加工しやすい材料である。また、銅は、化学的に安定しているため、化学的加工方法を利用して加工することができる。更に、銀等に比べて、銅は安価な材料である。そのため、製造コストの観点から、各加熱部（５、６）の材料として銅を用いるのが好ましい。また、各バスバー部（５１、６１）も銅で製造することで、異種材料をまたいで通電した場合に生じる接触抵抗による異常発熱を防止することができる。
【００７６】
なお、各バスバー部（５１、６１）を銅で形成する場合、本実施形態では遮蔽層３が第４面２２２に形成されているため、各バスバー部（５１、６１）が遮蔽層３に対して明るい色を有してしまい、各バスバー部（５１、６１）が車外から視認可能になってしまう。これにより、ウインドシールド１の見栄えが悪くなってしまう可能性がある。
【００７７】
そこで、各バスバー部（５１、６１）を銅で形成する場合、各バスバー部（５１、６１）の車外側の面、換言すると、基材４１に接触する面は、メッキ加工することで、黒色に加工するのが好ましい。これによって、遮蔽層３を第４面２２２に形成しても、各バスバー部（５１、６１）を車外側から視認しにくいようにすることができる。
【００７８】
続いて、各バスバー部（５１、６１）及び各加熱線（５２Ａ〜５２Ｃ、６２）の形成方法について説明する。各バスバー部（５１、６１）及び各加熱線（５２Ａ〜５２Ｃ、６２）は、予め形成された細線（ワイヤ等）等を基材４１上に配置することで形成することができる。
【００７９】
また、各加熱線（５２Ａ〜５２Ｃ、６２）の線幅をより細くするためには、基材４１上にパターンを形成することで、各加熱線（５２Ａ〜５２Ｃ、６２）を形成してもよい。基材４１上にパターンを形成する方法は、特に限定されなくてもよく、例えば、印刷、エッチング、転写等、種々の方法が利用されてよい。
【００８０】
このとき、各バスバー部５１と各加熱線５２Ａ〜５２Ｃを別々に形成することもできるし、これらを一体に形成することもできる。同様に、各バスバー部６１と各加熱線６２とを別々に形成することもできるし、これらを一体に形成することもできる。なお、「一体的」とは、材料間に切れ目がなく（シームレス）、界面が存在しないことを意味する。
【００８１】
更に、エッチングによって基材４１上にパターンを形成する場合には、一例として、次のようにして、各加熱部（５、６）の各バスバー部（５１、６１）及び各加熱線（５２Ａ〜５２Ｃ、６２）を形成することができる。まず、プライマー層を介して基材４１に金属箔をドライラミネートする。金属箔としては、例えば、銅を用いることができる。そして、金属箔に対して、フォトリソグラフィ法を利用したケミカルエッチング処理を行うことによって、基材４１上に、各加熱部（５、６）の各バスバー部（５１、６１）及び各加熱線（５２Ａ〜５２Ｃ、６２）をそれぞれ一体的にパターン形成することができる。
【００８２】
特に、各加熱線（５２Ａ〜５２Ｃ、６２）の線幅を小さくする場合（例えば、１５μｍ以下）には、薄い金属箔を用いるのが好ましい。そのため、薄い金属層（例えば、５μｍ以下）を基材４１上に蒸着、スパッタリング等により形成し、その後、各バスバー部（５１、６１）及び各加熱線（５２Ａ〜５２Ｃ、６２）をフォトリソグラフィ法によりパターニングしてもよい。
【００８３】
＜接着層＞
次に、各接着層（４２、４３）について説明する。両接着層（４２、４３）は、上記発熱層を挟持すると共に、各ガラス板（２１、２２）への接着を行うためのシート状の部材である。各接着層（４２、４３）は、各ガラス板（２１、２２）とほぼ同じ大きさに形成され、内側ガラス板２２の各切り欠き２２３〜２２６に対応する位置に同形状の切り欠きを有している。
【００８４】
各接着層（４２、４３）の材料は、実施の形態に応じて適宜選択されてよい。例えば、各接着層（４２、４３）の材料には、ポリビニルブチラール樹脂（ＰＶＢ）、エチレンビニルアセテート（ＥＶＡ）等を用いることができる。特に、ポリビニルブチラール樹脂は、各ガラス板（２１、２２）との接着性の他、耐貫通性にも優れるので好ましい。なお、各接着層（４２、４３）と発熱層との間には、界面活性剤の層を設けることもできる。このような界面活性剤により両層の表面を改質することができ、接着力を向上することができる。
【００８５】
＜その他＞
本実施形態に係る中間層４は、以上のように構成される。この中間層４の総厚は、特に限定されないが、０．３ｍｍ〜６．０ｍｍであることが好ましく、０．５ｍｍ〜４．０ｍｍであることが更に好ましく、０．６ｍｍ〜２．０ｍｍであることが特に好ましい。
【００８６】
また、基材４１の厚みは、０．０１ｍｍ〜２．０ｍｍであることが好ましく、０．０３１ｍｍ〜０．６ｍｍであることがさらに好ましい。一方、各接着層（４２、４３）の厚みは、発熱層の厚みよりも大きいことが好ましく、具体的には、０．１ｍｍ〜２．０ｍｍであることが好ましく、０．１ｍｍ〜１．０ｍｍであることがさらに好ましい。なお、内側ガラス板２２側に配置される接着層４３と基材４１との密着性を高めるためには、その間に挟まれる各バスバー部（５１、６１）及び各加熱線（５２Ａ〜５２Ｃ、６２）の厚みは、１μｍ〜５００μｍにすることができ、５μｍ〜１００μｍが好ましく、５μｍ〜１５μｍが更に好ましい。
【００８７】
発熱層及び各接着層（４２、４３）の厚みは、例えば、以下のように測定することができる。まず、マイクロスコープ（例えば、キーエンス社製ＶＨ−５５００）によって合わせガラス２の断面を１７５倍に拡大して表示する。そして、発熱層及び各接着層（４２、４３）の厚みを目視により特定し、これを測定する。このとき、目視によるばらつきを排除するため、測定回数を５回とし、その平均値を発熱層及び各接着層（４２、４３）の厚みとする。
【００８８】
なお、中間層４の発熱層及び各接着層（４２、４３）の厚みは全面に亘って一定でなくてもよく、例えば、ヘッドアップディスプレイに用いられる合わせガラス用に楔形にすることもできる。この場合、中間層４の発熱層及び各接着層（４２、４３）の厚みは、最も厚みの小さい箇所、すなわち、合わせガラスの最下辺部を測定する。中間層４が楔形の場合、外側ガラス板２１及び内側ガラス板２２は互いに傾いて配置される。合わせガラス２の両ガラス板（２１、２２）は、平行ではなく、このように互いに傾いて配置されてもよい。例えば、１ｍ当たり３ｍｍ以下の変化率で厚みが大きくなる発熱層及び各接着層（４２、４３）を用いた中間層４を利用してもよい。
【００８９】
［撮影装置］
次に、撮影装置８について説明する。撮影装置８は、車外の状況を撮影可能なように、レンズ系、イメージセンサ等によって適宜構成される。撮影装置８により取得された画像は、画像処理装置８１に送られる。画像処理装置８１は、撮影装置８により取得された画像に基づいて、被写体の種別等を解析する。例えば、被写体の種類は、パターン認識等の公知の画像解析方法によって推定することができる。
【００９０】
画像処理装置８１は、そのような画像解析を行い、その結果をユーザ（運転者）に提示可能なように、記憶部、制御部、入出力部等を有するコンピュータとして構成される。このような画像処理装置８１は、提供されるサービス専用に設計された装置の他、ＰＣ（Personal Computer）、タブレット端末等の汎用の装置であってもよい。
【００９１】
§２  製造方法
次に、本実施形態に係るウインドシールド１の製造方法を説明する。本実施形態に係るウインドシールド１は、合わせガラス２を構成する外側ガラス板２１及び内側ガラス板２２を用意し、両ガラス板（２１、２２）の間に中間層４を挟むことで作製することができる。以下、合わせガラス２の作製から順に説明する。なお、以下で説明するウインドシールド１の製造方法は一例に過ぎず、各ステップは可能な限り変更されてもよい。また、以下で説明する製造工程について、実施の形態に応じて、適宜、ステップの省略、置換、及び追加が可能である。
【００９２】
まず、図７を用いて、合わせガラス２の製造方法について説明する。図７は、合わせガラス２の製造ラインを例示する。図７に例示されるように、合わせガラス２の製造ラインは、合わせガラス２の曲げ成形を行うため、リング状の成形型２００と、この成形型２００を搬送する搬送台２０１と、加熱炉２０２と、徐冷炉２０３と、を備えている。
【００９３】
この合わせガラス２の曲げ成形を行う前に、平板状の各ガラス板（２１、２２）を用意し、用意した各ガラス板（２１、２２）を所定の形状に切断する。そして、内側ガラス板２２の第４面２２２に、スクリーン印刷等によって、遮蔽層３を構成するセラミックを印刷（塗布）する。
【００９４】
次に、各領域に印刷したセラミックを適宜乾燥させる。そして、セラミックを乾燥させた後、第２面２１２と第３面２２１とが向かい合うように外側ガラス板２１と内側ガラス板２２とを上下に重ね合わせることで平板状の合わせガラス２０を形成し、形成した平板状の合わせガラス２０を成形型２００に載置する。この成形型２００は搬送台２０１上に配置されており、成形型２００に合わせガラス２０を載置した状態で、搬送台２０１は、加熱炉２０２及び徐冷炉２０３内を順に通過する。
【００９５】
加熱炉２０２内で軟化点温度付近まで加熱されると、両ガラス板（２１、２２）は自重によって周縁部よりも内側が下方に湾曲し、曲面状に成形される。続いて、両ガラス板（２１、２２）は加熱炉２０２から徐冷炉２０３に搬入され、徐冷処理が行われる。その後、両ガラス板（２１、２２）は、徐冷炉２０３から外部に搬出されて放冷される。
【００９６】
このようにして、両ガラス板（２１、２２）が成形された後、両ガラス板（２１、２２）の間に中間層４を挟みこむ。具体的には、まず、外側ガラス板２１、接着層４２、発熱層、接着層４３、及び内側ガラス板２２をこの順で積層する。このとき、発熱層は、情報取得領域加熱部５及び他領域加熱部６の形成された面を接着層４３側に向ける。
【００９７】
また、発熱層の上下の端部は、内側ガラス板２２の各切り欠き２２３〜２２６よりも面方向内側に配置される。更に、各接着層（４２、４３）の切り欠きを、内側ガラス板２２の各切り欠き２２３〜２２６と一致させる。これにより、内側ガラス板２２の各切り欠き２２３〜２２６からは、外側ガラス板２１が露出する。
【００９８】
続いて、各切り欠き２２３〜２２６から、発熱層と接着層４３との間に、各接続材（７１、７３）を挿入する。このとき、各接続材（７１、７３）には、各固定材（７２、７４）として、低融点のはんだを塗布しておき、このはんだが各バスバー部（５１、６１）上に配置されるようにする。
【００９９】
こうして、両ガラス板（２１、２２）、中間層４、及び各接続材（７１、７３）の積層された積層体が作製される。この積層体をゴムバッグに入れ、減圧吸引しながら約７０〜１１０℃で予備接着する。予備接着の方法は、これ以外でも可能であり、次の方法を採ることもできる。例えば、上記積層体をオーブンにより４５〜６５℃で加熱する。次に、この積層体を０．４５〜０．５５ＭＰａでロールにより押圧する。続いて、この積層体を、再度オーブンにより８０〜１０５℃で加熱した後、０．４５〜０．５５ＭＰａでロールにより再度押圧する。こうして、予備接着が完了する。
【０１００】
次に、本接着を行う。予備接着がなされた積層体を、オートクレーブにより、例えば、８〜１５気圧で、１００〜１５０℃によって、本接着を行う。具体的には、例えば、１４気圧で１３５℃の条件で本接着を行うことができる。以上の予備接着及び本接着を通して、各接着層（４２、４３）が発熱層を挟んだ状態で各ガラス板（２１、２２）に接着される。また、各接続材（７１、７３）のはんだが溶融し、各接続材（７１、７３）が各バスバー部（５１、６１）に固定される。これにより、本実施形態に係るウインドシールド１が製造される。
【０１０１】
上記のように製造されたウインドシールド１は車体に取り付けられ、その際、各接続材（７１、７３）には接続端子が固定される。その後、各接続端子に通電すると、各接続材（７１、７３）及び各バスバー部（５１、６１）を介して各加熱線（５２Ａ〜５２Ｃ、６２）に電気が流れ、発熱する。これによって、情報取得領域２３及びその他の領域の曇り及び／又は氷を除去することができる。
【０１０２】
＜特徴＞
以上のとおり、本実施形態に係るウインドシールド１では、合わせガラス２の上端辺に沿う遮蔽層３の帯状領域３１の下方（面方向内側）に情報取得領域２３が隣接して配置されるように、撮影装置８が車内に設置される。この情報取得領域２３の曇り及び／又は氷を除去するための情報取得領域加熱部５の各バスバー部５１は、この情報取得領域２３の上方に隣接する帯状領域３１内で左右方向に並んで配置される。これによって、両バスバー部５１は帯状領域３１に隠れるため、情報取得領域２３の上方を除き、情報取得領域２３の周囲の領域に遮蔽層３を設けなくてもよくなる。すなわち、この情報取得領域２３を挟むように各バスバー部５１を配置するのではなく、本実施形態では、情報取得領域２３からいずれか一方向の領域に両バスバー部５１を配置することで、その他の方向の領域に遮蔽層３を設けても、設けなくてもいずれでもよいようにしている。これによって、本実施形態では、遮蔽層３の設計自由度を高めることができる。
【０１０３】
§３  変形例
以上、本発明の実施の形態を詳細に説明してきたが、前述までの説明はあらゆる点において本発明の例示に過ぎない。本発明の範囲を逸脱することなく種々の改良や変形を行うことができることは言うまでもない。例えば、上記ウインドシールド１の各構成要素に関して、実施の形態に応じて、適宜、構成要素の省略、置換及び追加が行われてもよい。また、上記ウインドシールド１の各構成要素の形状及び大きさも、実施の形態に応じて適宜決定されてもよい。例えば、以下のような変更が可能である。なお、以下では、上記実施形態と同様の構成要素に関しては同様の符号を用い、適宜説明を省略した。
【０１０４】
＜３．１＞
例えば、上記実施形態に係る遮蔽層３では、合わせガラス２の上端辺に沿う部分に帯状領域３１を設定し、一対のバスバー部５１を当該部分に含まれるように左右方向に並んで配置している。しかしながら、帯状領域３１の設定する位置は、このような例に限定されなくてもよく、実施の形態に応じて適宜選択されてよい。
【０１０５】
例えば、合わせガラス２の下端辺、左端辺、及び右端辺に沿う部分に帯状領域３１を設定してもよい。この場合であっても、情報取得領域２３は、帯状領域３１の面方向内側に配置することができる。例えば、合わせガラス２の下端辺に沿う部分に帯状領域３１を設定した場合には、情報取得領域２３は、帯状領域３１の上方に隣接して配置することができる。
【０１０６】
ここで、上記図３では、帯状領域３１は、左右方向に延びる矩形状に形成されている。しかしながら、この帯状領域３１は、並んで配置される一対のバスバー部５１を遮蔽するための領域であり、少なくとも一方向に延びていればよい。そのため、帯状領域３１の形状は、矩形状でなくてもよく、実施の形態に応じて適宜選択されてよい。
【０１０７】
また、例えば、上記実施形態では、情報取得領域加熱部５は、３つの加熱線５２Ａ〜５２Ｃを有している。しかしながら、情報取得領域加熱部５の備える加熱線の数は、３つに限定されなくてもよく、２つであってもよいし、４つ以上であってもよい。情報取得領域加熱部５の備える加熱線の数は、実施の形態に応じて適宜選択されてよい。各加熱線は、バスバー部５１に並列に接続される。このように、情報取得領域加熱部５が複数の加熱線を備えることで、いずれかの加熱線が断線しても、その他の加熱線により、情報取得領域２３を温めることができる。
【０１０８】
また、図８に示すように、上記実施形態では、各加熱線５２Ａ〜５２Ｃは直線状に延びており、隣接する加熱線は互いに並行に延びる部分を有している。図８は、本実施形態に係る情報取得領域加熱部５を模式的に例示する拡大図である。図８に示されるように、隣接する第１の加熱線５２Ａと第２の加熱線５２Ｂとは、３つの部分５２１Ａ〜５２１Ｃそれぞれで互いに並行に延びている。同様に、隣接する第２の加熱線５２Ｂと第３の加熱線５２Ｃとは、３つの部分５２２Ａ〜５２２Ｃそれぞれで互いに並行に延びている。このような部分が存在すると、次のような事象が生じることを本件発明者らは見出した。
【０１０９】
すなわち、各加熱線５２Ａ〜５２Ｃの端部では、光の回折が生じる。これによって、位置に応じて光の強め合い又は弱め合いが生じ、撮影装置８による撮影に悪影響を及ぼす可能性がある。そこで、図９に示されるように、ワイヤーを平行に配置し、このワイヤーを配置した領域に光を通過させて、各ワイヤーの端部で光がどのように回折するかを確認した。各ワイヤー及び光源の条件は下記のとおりである。
【０１１０】
（ワイヤーの条件）
・線幅：１０μｍ
・ピッチ（隣接するワイヤーの間隔）：２ｍｍ
（光源の条件）
・光源の種類：ハロゲンランプ
・配置：ワイヤーから７ｍ離れた位置
【０１１１】
図１０は、当該実験の結果を示す。図１０に示されるように、直線状のワイヤーが並列に配置されていると、一方向に光強度の強い線条のパターンが生じてしまうことが分かった。すなわち、上記のような部分５２２Ａ〜５２２Ｃが存在すると、撮影装置８による撮影に悪影響が生じやすくなってしまう可能性があることが分かった。
【０１１２】
そこで、図１１に示されるように、ワイヤーの形状を正弦波（角度：θ）等の波状にして、上記と同様の実験を行った。なお、ワイヤーの条件（線幅、ピッチ）及び光源の条件（光源の種類、配置）は、上記と同様にした。θは、加熱線の変曲点（振幅の中心）における接線と水平線とのなす角度を示す。
【０１１３】
図１２は、当該実験の結果を示す。図１２に示されるとおり、ワイヤーの形状を波状にすると、各ワイヤーの端部で光の回折が生じるものの、光の強め合いが生じる方向を多方向に分散することができることが分かった。すなわち、各方向に生じるパターンの光強度を弱めることができ、これによって、ワイヤーの端部で生じる光の回折が撮影装置８による撮影に悪影響を及ぶ可能性を低減することができることが分かった。
【０１１４】
したがって、各加熱線５２Ａ〜５２Ｃのうち少なくともいずれかの隣接する加熱線が互いに並行に延びる部分を有する場合、互いに隣接する加熱線の並行の延びる部分はそれぞれ波状に形成してもよい。例えば、図１３及び図１４に例示されるように、各加熱線を波状に形成してもよい。
【０１１５】
図１３は、本変形例に係る情報取得領域加熱部５Ａを模式的に例示する拡大図である。各加熱線５３Ａ〜５３Ｃは、波状に形成される点を除き、上記実施形態に係る各加熱線５２Ａ〜５２Ｃと同様に構成されている。ここで、図１３で示される変形例では、隣接する第１の加熱線５３Ａと第２の加熱線５３Ｂとは、３つの部分５３１Ａ〜５３１Ｃで互いに並行に延びている。この各部分５３１Ａ〜５３１Ｃでは、隣接する第１の加熱線５３Ａと第２の加熱線５３Ｂとは同一パターンの正弦波状に形成されている。また、隣接する第２の加熱線５３Ｂと第３の加熱線５３Ｃとは、３つの部分５３２Ａ〜５３２Ｃで互いに並行に延びている。この各部分５３２Ａ〜５３２Ｃでは、隣接する第２の加熱線５３Ｂと第３の加熱線５３Ｃとは同一パターンの正弦波状に形成されている。これによって、上記図１２に示すとおり、各加熱線の端部で生じる光の回折により撮影装置８の撮影に悪影響が生じる可能性を低減することができる。
【０１１６】
また、図１４に例示されるように、隣接する加熱線の並行に延びる部分の波状のパターンを互いにずらしてもよい。図１４では、上記各加熱線５３Ａ〜５３Ｃの正弦波状のパターンをずらした形態が例示されている。このように隣接する加熱線の並行に延びる部分の波状のパターンを互いにずらすことで、図１０に示すような光強度の強い線条のパターンが更に生じ難いようにすることができる。これによって、各加熱線の端部で生じる光の回折により撮影装置８の撮影に悪影響が生じる可能性を更に低減することができる。
【０１１７】
加えて、上記のような光強度の強い線条のパターンが生じてしまうと、撮影装置８に入射する光を用いて撮像した画像内で当該線条のパターンのエッジが発生してしまい、例えば、パターン認識などの画像処理でエラーが生じやすくなってしまう。これに対して、上記のように各加熱線を波状にすることによって、各加熱線の間を通過した光を平坦化することができるため、撮影装置８に入射する光を用いて撮像した画像内で、当該線条のパターンのエッジが発生するのを抑えることができる。これによって、撮影装置８により得られた画像に所定の画像処理を適用した際にエラーが生じる可能性を低減することができる。したがって、撮影装置８により得られた画像を所定の画像処理を適用する場合に、上記のように各加熱線を波状にすることで、光強度の強い線状のパターンの発生を抑えることは非常に重要となる。
【０１１８】
他領域加熱部６の各加熱線６２についても同様である。そのため、各加熱線６２の少なくとも隣接する加熱線の並行に延びる部分を波状に形成してもよいし、この波状に形成した部分のパターンを互いにずらしてもよい。上記のように、各加熱線（５３Ａ〜５３Ｃ、６２）を波状に形成することで、上記のような光の回折に起因して光強度の強い線状パターンが生じるのを防ぐ他、各加熱線（５３Ａ〜５３Ｃ、６２）を配置する領域を均一に温め易いようにすることができる。なお、各加熱線（５３Ａ〜５３Ｃ、６２）の形状は、上記のような直線状及び波状に限定されなくてもよく、実施の形態に応じて適宜選択されてよい。
【０１１９】
＜３．２＞
また、例えば、上記実施形態では、情報取得領域加熱部５及び他領域加熱部６は、外側ガラス板２１と内側ガラス板２２との間の中間層４に配置されている。しかしながら、情報取得領域加熱部５及び他領域加熱部６の配置は、このような例に限定されなくてもよく、実施の形態に応じて適宜選択されてよい。例えば、情報取得領域加熱部５及び他領域加熱部６は、外側ガラス板２１及び内側ガラス板２２のいずれかの面上に配置されてもよい。
【０１２０】
なお、情報取得領域加熱部５及び他領域加熱部６は、種々の方法により、外側ガラス板２１及び内側ガラス板２２のいずれかの面上に配置することができる。例えば、合わせガラス２を成形する際に、外側ガラス板２１及び内側ガラス板２２のいずれかの面（典型的には、第４面２２２）上に、スクリーン印刷等により、情報取得領域加熱部５及び他領域加熱部６のパターンを印刷する。そして、遮蔽層３と同様にそのパターンを焼成することで、情報取得領域加熱部５及び他領域加熱部６を形成することができる。
【０１２１】
また、図１５及び図１６Ａ〜図１６Ｃに示される転写によっても、情報取得領域加熱部５及び他領域加熱部６を外側ガラス板２１及び内側ガラス板２２のいずれかの面上に配置することができる。図１５は、情報取得領域加熱部５及び他領域加熱部６の転写に利用する転写シートを例示する。また、図１６Ａ〜図１６Ｃは、当該転写シートを利用して情報取得領域加熱部５及び他領域加熱部６を形成する過程を例示する。
【０１２２】
まず、図１５に例示されるような転写シートを用意する。図１５に例示される転写シートは、剥離フィルム１１と、その上にスクリーン印刷等で形成された情報取得領域加熱部５及び他領域加熱部６のパターンと、当該パターンを覆うように配置された接着層１２とを有している。剥離フィルム１１は公知のものでよく、情報取得領域加熱部５及び他領域加熱部６は上述したものである。また、接着層１２には、例えば、アクリル、メチルセルロース、ニトロセルロース、エチルセルロース、酢酸ビニル、ポリビニルブチラール、ポリビニルアセタール、ポリビニルアルコール、ポリエステル等の樹脂製の接着剤を利用することができる。なお、転写までの間、接着層１２を剥離可能な保護フィルム等で覆っておくこともできる。
【０１２３】
次に、図１６Ａに示すように、この転写シートの接着層１２を、成形後の合わせガラス２のいずれかの面に貼り付けた後、剥離フィルム１１を剥がす。これにより、図１６Ｂに示すように、合わせガラス２の面上には、接着層１２、情報取得領域加熱部５及び他領域加熱部６のパターンがこの順で配置される。その後、この合わせガラス２を焼成すると、図１６Ｃに示すように、接着層１２が溶解し、情報取得領域加熱部５及び他領域加熱部６が合わせガラス２の面に焼き付けられる。例えば、接着層１２として、アクリル系接着剤を採用した場合には、約４００〜７００℃で、約３分の焼成により、情報取得領域加熱部５及び他領域加熱部６を合わせガラス２に転写することができる。なお、転写シートの構成は、上記のような例に限定されなくてもよく、情報取得領域加熱部５及び他領域加熱部６を転写可能であれば、実施の形態に応じて適宜選択されてよい。
【０１２４】
以上のように、情報取得領域加熱部５及び他領域加熱部６を転写シートによって形成すると、次のような利点がある。まず、情報取得領域加熱部５及び他領域加熱部６のパターンを合わせガラス２上に直接形成するよりも、剥離フィルム１１上に形成する方が容易であり、自由度が高い。そのため、高構成パターンの作製、積層体の作製等が容易となる。次に、このような転写シートを大量に作製しておけば、情報取得領域加熱部５及び他領域加熱部６を合わせガラス２に形成する際の生産性が向上する。更に、情報取得領域加熱部５及び他領域加熱部６を凹凸面についても貼り付けることができる。
【０１２５】
＜３．３＞
また、例えば、図１７に例示されるように、上記実施形態に係る情報取得領域２３には、防曇膜９を取り付けてもよい。図１７は、情報取得領域２３に防曇膜９が取り付けられたウインドシールド１Ｃを例示する。
【０１２６】
図１７で例示されるウインドシールド１Ｃでは、防曇膜９は、視野方向において情報取得領域２３に含まれるように、内側ガラス板２２の第４面２２２に貼り付けられている。この防曇膜９の種類は、合わせガラス２の防曇効果を奏するものであれば、特に限定されなくてもよく、公知のものを用いることができる。一般的に、防曇膜の種類として、水蒸気から生じる水を水膜として表面に形成する親水タイプ、水蒸気を吸収する吸水タイプ、及び水蒸気から生じる水滴を撥水する撥水タイプがある。防曇膜９には、いずれのタイプも利用可能である。
【０１２７】
これによって、情報取得領域２３をより曇り難くすることができる。また、例えば、情報取得領域２３の曇りを情報取得領域加熱部５で除去するためには、各加熱線５２Ａ〜５２Ｃに通電して温まるまで、ある程度の時間がかかる。そのため、情報取得領域２３が繰り返し曇ってしまうと、その曇りを除去する時間のロスがそれだけ大きくなってしまう。これに対して、当該変形例によれば、情報取得領域２３を比較的に曇り難くすることができるため、情報取得領域２３の曇りを除去するのに情報取得領域加熱部５を利用する回数を減らすことができ、その分だけ時間のロスを少なくすることができる。
【０１２８】
なお、当該変形例では、内側ガラス板２２の第４面２２２に防曇膜９を直接貼り付けている。しかしながら、防曇膜９の配置は、このような例に限定されなくてもよく、実施の形態に応じて適宜選択されてよい。例えば、防曇膜９をシート状の基材上に配置した上で、この基材を透明の粘着剤により合わせガラス２に貼り付けることができる。また、粘着剤、基材、及び防曇膜９をこの順で積層することもできる。基材は、ポリエチレン、ポリエチレンテレフタレートなどの透明の樹脂シートにより形成することができる。
【０１２９】
また、防曇膜９は、例えば、次のように構成することができる。すなわち、防曇膜９は、撥水基と金属酸化物成分とを含み、好ましくは吸水性樹脂をさらに含むように構成することができる。防曇膜９は、必要に応じ、その他の機能成分をさらに含んでいてもよい。吸水性樹脂は、水を吸収して保持できる樹脂であればその種類を問わない。撥水基は、撥水基を有する金属化合物（撥水基含有金属化合物）から防曇膜に供給することができる。金属酸化物成分は、撥水基含有金属化合物その他の金属化合物、金属酸化物微粒子等から防曇膜に供給することができる。以下、各成分について説明する。
【０１３０】
［吸水性樹脂］
まず、吸水性樹脂について説明する。吸水性樹脂としては、ウレタン樹脂、エポキシ樹脂、アクリル樹脂、ポリビニルアセタール樹脂、及びポリビニルアルコール樹脂からなる群から選ばれる少なくとも１種を例示できる。ウレタン樹脂としては、ポリイソシアネートとポリオールとで構成されるポリウレタン樹脂が挙げられる。ポリオールとしては、アクリルポリオール及びポリオキシアルキレン系ポリオールが好ましい。エポキシ系樹脂としては、グリシジルエーテル系エポキシ樹脂、グリシジルエステル系エポキシ樹脂、グリシジルアミン系エポキシ樹脂、環式脂肪族エポキシ樹脂が挙げられる。好ましいエポキシ樹脂は、環式脂肪族エポキシ樹脂である。以下、好ましい吸水性樹脂であるポリビニルアセタール樹脂（以下、単に「ポリアセタール」）について説明する。
【０１３１】
ポリビニルアセタールは、ポリビニルアルコールにアルデヒドを縮合反応させてアセタール化することにより得ることができる。ポリビニルアルコールのアセタール化は、酸触媒の存在下で水媒体を用いる沈澱法、アルコール等の溶媒を用いる溶解法等公知の方法を用いて実施すればよい。アセタール化は、ポリ酢酸ビニルのケン化と並行して実施することもできる。アセタール化度は、２〜４０モル％、さらには３〜３０モル％、特に５〜２０モル％、場合によっては５〜１５モル％が好ましい。アセタール化度は、例えば13Ｃ核磁気共鳴スペクトル法に基づいて測定することができる。アセタール化度が上記範囲にあるポリビニルアセタールは、吸水性及び耐水性が良好である防曇膜の形成に適している。
【０１３２】
ポリビニルアルコールの平均重合度は、２００〜４５００、さらに５００〜４５００が好ましい。高い平均重合度は、吸水性及び耐水性が良好である防曇膜の形成に有利であるが、平均重合度が高すぎると溶液の粘度が高くなり過ぎて膜の形成に支障をきたすことがある。ポリビニルアルコールのケン化度は、７５〜９９．８モル％が好適である。
【０１３３】
ポリビニルアルコールに縮合反応させるアルデヒドとしては、ホルムアルデヒド、アセトアルデヒド、ブチルアルデヒド、ヘキシルカルバルデヒド、オクチルカルバルデヒド、デシルカルバルデヒド等の脂肪族アルデヒドを挙げることができる。また、ベンズアルデヒド；２−メチルベンズアルデヒド、３−メチルベンズアルデヒド、４−メチルベンズアルデヒド、その他のアルキル基置換ベンズアルデヒド；クロロベンズアルデヒド、その他のハロゲン原子置換ベンズアルデヒド；ヒドロキシ基、アルコキシ基、アミノ基、シアノ基等のアルキル基を除く官能基により水素原子が置換された置換ベンズアルデヒド；ナフトアルデヒド、アントラアルデヒド等の縮合芳香環アルデヒド等の芳香族アルデヒドを挙げることができる。疎水性が強い芳香族アルデヒドは、低アセタール化度で耐水性に優れた防曇膜を形成する上で有利である。芳香族アルデヒドの使用は、水酸基を多く残存させながら吸水性が高い膜を形成する上でも有利である。ポリビニルアセタールは、芳香族アルデヒド、特にベンズアルデヒドに由来するアセタール構造を含むことが好ましい。
【０１３４】
防曇膜における吸水性樹脂の含有量は、膜硬度、吸水性及び防曇性の観点から、好ましくは５０質量％以上、より好ましくは６０質量％以上、特に好ましくは６５質量％以上であり、９５質量％以下、より好ましくは９０質量％以下、特に好ましくは８５質量％以下である。
【０１３５】
［撥水基］
次に、撥水基について説明する。撥水基は、防曇膜の強度と防曇性との両立を容易にすると共に、膜の表面を疎水性として水滴が形成されたとしても入射する光の直進性を確保することに貢献する。撥水基による効果を十分に得るためには、撥水性が高い撥水基を用いることが好ましい。好ましい撥水基は、（１）炭素数３〜３０の鎖状又は環状のアルキル基、及び（２）水素原子の少なくとも一部をフッ素原子により置換した炭素数１〜３０の鎖状又は環状のアルキル基（以下、「フッ素置換アルキル基」ということがある）から選ばれる少なくとも１種である。
【０１３６】
（１）及び（２）に関し、鎖状又は環状のアルキル基は、鎖状アルキル基であることが好ましい。鎖状アルキル基は、分岐を有するアルキル基であってもよいが、直鎖アルキル基が好ましい。炭素数が３０を超えるアルキル基は、防曇膜を白濁させることがある。膜の防曇性、強度及び外観のバランスの観点から、鎖状アルキル基の炭素数は、２０以下が好ましく、例えば１〜８であり、また例えば４〜１６であり、好ましくは４〜８である。特に好ましいアルキル基は、炭素数４〜８の直鎖アルキル基、例えばｎ−ペンチル基、ｎ−ヘキシル基、ｎ−ヘプチル基、及びｎ−オクチル基である。（２）に関し、フッ素置換アルキル基は、鎖状又は環状のアルキル基の水素原子の一部のみをフッ素原子により置換した基であってもよく、鎖状又は環状のアルキル基の水素原子のすべてをフッ素原子により置換した基、例えば直鎖状のパーフルオロアルキル基、であってもよい。フッ素置換アルキル基は撥水性が高いため、少ない量の添加によって十分な効果を得ることができる。ただし、フッ素置換アルキル基は、その含有量が多くなり過ぎると、膜を形成するための塗工液中でその他の成分から分離することがある。
【０１３７】
（撥水基を有する加水分解性金属化合物）
撥水基を防曇膜に配合するためには、撥水基を有する金属化合物（撥水基含有金属化合物）、特に撥水基と加水分解可能な官能基又はハロゲン原子とを有する金属化合物（撥水基含有加水分解性金属化合物）又はその加水分解物を、膜を形成するための塗工液に添加するとよい。言い換えると、撥水基は、撥水基含有加水分解性金属化合物に由来するものであってもよい。撥水基含有加水分解性金属化合物としては、以下の式（Ｉ）に示す撥水基含有加水分解性シリコン化合物が好適である。
ＲmＳｉＹ4-m    （Ｉ）
ここで、Ｒは、撥水基、すなわち水素原子の少なくとも一部がフッ素原子により置換されていてもよい炭素数１〜３０の鎖状又は環状のアルキル基であり、Ｙは加水分解可能な官能基又はハロゲン原子であり、ｍは１〜３の整数である。加水分解可能な官能基は、例えば、アルコキシル基、アセトキシ基、アルケニルオキシ基及びアミノ基から選ばれる少なくとも１種であり、好ましくはアルコキシ基、特に炭素数１〜４のアルコキシ基である。アルケニルオキシ基は、例えばイソプロペノキシ基である。ハロゲン原子は、好ましくは塩素である。なお、ここに例示した官能基は、以降に述べる「加水分解可能な官能基」としても使用することができる。ｍは好ましくは１〜２である。
【０１３８】
式（Ｉ）により示される化合物は、加水分解及び重縮合が完全に進行すると、以下の式（II）により表示される成分を供給する。
ＲmＳｉＯ(4-m)/2   (II）
ここで、Ｒ及びｍは、上述したとおりである。加水分解及び重縮合の後、式（II）により示される化合物は、実際には、防曇膜中において、シリコン原子が酸素原子を介して互いに結合したネットワーク構造を形成する。
【０１３９】
このように、式（Ｉ）により示される化合物は、加水分解又は部分加水分解し、さらには少なくとも一部が重縮合して、シリコン原子と酸素原子とが交互に接続し、かつ三次元的に広がるシロキサン結合（Ｓｉ−Ｏ−Ｓｉ）のネットワーク構造を形成する。このネットワーク構造に含まれるシリコン原子には撥水基Ｒが接続している。言い換えると、撥水基Ｒは、結合Ｒ−Ｓｉを介してシロキサン結合のネットワーク構造に固定される。この構造は、撥水基Ｒを膜に均一に分散させる上で有利である。ネットワーク構造は、式（Ｉ）により示される撥水基含有加水分解性シリコン化合物以外のシリコン化合物（例えば、テトラアルコキシシラン、シランカップリング剤）から供給されるシリカ成分を含んでいてもよい。撥水基を有さず加水分解可能な官能基又はハロゲン原子を有するシリコン化合物（撥水基非含有加水分解性シリコン化合物）を撥水基含有加水分解性シリコン化合物と共に防曇膜を形成するための塗工液に配合すると、撥水基と結合したシリコン原子と撥水基と結合していないシリコン原子とを含むシロキサン結合のネットワーク構造を形成できる。このような構造とすれば、防曇膜中における撥水基の含有率と金属酸化物成分の含有率とを互いに独立して調整することが容易になる。
【０１４０】
防曇膜が吸水性樹脂を含む場合、撥水基は、吸水性樹脂を含む防曇膜表面における水蒸気の透過性を向上させることにより防曇性能を向上させる。吸水と撥水という２つの機能は互いに相反するため、吸水性材料と撥水性材料とは、従来、別の層に振り分けて付与されてきたが、防曇膜に含まれる撥水基は、防曇層の表面近傍における水の偏在を解消して結露までの時間を引き延ばし、防曇膜の防曇性を向上させる。以下ではその効果を説明する。
【０１４１】
吸水性樹脂を含む防曇膜へと侵入した水蒸気は、吸水性樹脂等の水酸基と水素結合し、結合水の形態で保持される。量が増加するにつれ、水蒸気は、結合水の形態から半結合水の形態を経て、ついには防曇膜中の空隙に保持される自由水の形態で保持されるようになる。防曇膜において、撥水基は、水素結合の形成を妨げ、かつ形成した水素結合の解離を容易にする。吸水性樹脂の含有率が同じであれば、膜中における水素結合可能な水酸基の数には差がないが、撥水基は水素結合の形成速度を低下させる。したがって、撥水基を含有する防曇膜において、水分は、最終的には上記のいずれかの形態で膜に保持されることになるが、保持されるまでには膜の底部まで水蒸気のまま拡散することができる。また、一旦保持された水も、比較的容易に解離し、水蒸気の状態で膜の底部まで移動しやすい。結果的に、膜の厚さ方向についての水分の保持量の分布は、表面近傍から膜の底部まで比較的均一になる。つまり、防曇膜の厚さ方向の全てを有効に活用し、膜表面に供給された水を吸収することができるため、表面に水滴が凝結しにくく、防曇性が高くなる。
【０１４２】
一方、撥水基を含まない従来の防曇膜においては、膜中に侵入した水蒸気は極めて容易に結合水、半結合水又は自由水の形態で保持される。したがって、侵入した水蒸気は、膜の表面近傍で保持される傾向にある。結果的に、膜中の水分は、表面近傍が極端に多く、膜の底部へ進むにつれて急速に減少する。つまり、膜の底部では未だ水を吸収できるにも拘わらず、膜の表面近傍では水分により飽和して水滴として凝結するため、防曇性が限られたものとなる。
【０１４３】
撥水基含有加水分解性シリコン化合物（式（Ｉ）参照）を用いて撥水基を防曇膜に導入すると、強固なシロキサン結合（Ｓｉ−Ｏ−Ｓｉ）のネットワーク構造が形成される。このネットワーク構造の形成は、耐摩耗性のみならず、硬度、耐水性等を向上させる観点からも有利である。
【０１４４】
撥水基は、防曇膜の表面における水の接触角が７０度以上、好ましくは８０度以上、より好ましくは９０度以上になる程度に添加するとよい。水の接触角は、４ｍｇの水滴を膜の表面に滴下して測定した値を採用することとする。特に撥水性がやや弱いメチル基又はエチル基を撥水基として用いる場合は、水の接触角が上記の範囲となる量の撥水基を防曇膜に配合することが好ましい。この水の接触角は、その上限が特に制限されるわけではないが、例えば１５０度以下、また例えば１２０度以下、さらには１０５度以下である。撥水基は、防曇膜の表面のすべての領域において上記水の接触角が上記の範囲となるように、防曇膜に均一に含有させることが好ましい。
【０１４５】
ここで、図１８及び図１９を用いて、水の接触角と防曇膜９との関係について説明する。図１８及び図１９は、接触角の異なる水滴（９０、９１）が防曇膜９に取り付いた状態を示す。図１８及び図１９に示すように、防曇膜９の表面に同量の水蒸気が凝結して形成された水滴（９０、９１）が防曇膜９を覆う面積は、その表面の水の接触角が大きいほど小さくなる傾向を有する。また、水滴（９０、９１）により覆われる面積が小さいほど、防曇膜９に入射する光が散乱する面積の比率も小さくなる。したがって、撥水基の存在により水の接触角が大きくなった防曇膜９は、その表面に水滴が形成された状態において透過光の直進性を保持するうえで有利である。
【０１４６】
防曇膜９は、水の接触角が上述の好ましい範囲となるように、撥水基を含むことが好ましい。吸水性樹脂を含む場合、防曇膜は、吸水性樹脂１００質量部に対し、０．０５質量部以上、好ましくは０．１質量部以上、より好ましくは０．３質量部以上の範囲内となるように、また、１０質量部以下、好ましくは５質量部以下、の範囲内となるように、撥水基を含むことが好ましい。
【０１４７】
［金属酸化物成分］
次に、金属酸化物成分について説明する。金属酸化物成分は、例えば、Ｓｉ、Ｔｉ、Ｚｒ、Ｔａ、Ｎｂ、Ｎｄ、Ｌａ、Ｃｅ及びＳｎから選ばれる少なくとも１種の元素の酸化物成分であり、好ましくはＳｉの酸化物成分（シリカ成分）である。吸水性樹脂を含む場合、防曇膜は、吸水性樹脂１００質量部に対し、０．０１質量部以上、好ましくは０．１質量部以上、より好ましくは０．２質量部以上、さらに好ましくは１質量部以上、特に好ましくは５質量部以上、場合によっては７質量部以上、必要であれば１０質量部以上、また、６０質量部以下、特に５０質量部以下、好ましくは４０質量部以下、さらに好ましくは３０質量部以下、特に好ましくは２０質量部以下、場合によっては１８質量部以下となるように、金属酸化物成分を含むことが好ましい。金属酸化物成分は、膜の強度、特に耐擦傷性を確保するために必要な成分であるが、その含有量が過多となると膜の防曇性が低下する。
【０１４８】
金属酸化物成分の少なくとも一部は、防曇膜を形成するための塗工液に添加された、加水分解性金属化合物又その加水分解物に由来する金属酸化物成分であってもよい。ここで、加水分解性金属化合物は、ａ）撥水基と加水分解可能な官能基又はハロゲン原子とを有する金属化合物（撥水基含有加水分解性金属化合物）及びｂ）撥水基を有さず加水分解可能な官能基又はハロゲン原子を有する金属化合物（撥水基非含有加水分解性金属化合物）から選ばれる少なくとも１つである。ａ）及び／又はｂ）に由来する金属酸化物成分は、加水分解性金属化合物を構成する金属原子の酸化物である。金属酸化物成分は、防曇膜を形成するための塗工液に添加された金属酸化物微粒子に由来する金属酸化物成分と、その塗工液に添加された、加水分解性金属化合物又その加水分解物に由来する金属酸化物成分とを含んでいてもよい。ここでも、加水分解性金属化合物は、上記ａ）及びｂ）から選ばれる少なくとも１つである。上記ｂ）、すなわち撥水基を有しない加水分解性金属化合物は、テトラアルコキシシラン及びシランカップリング剤から選ばれる少なくとも１つを含んでいてもよい。以下、既に説明した上記ａ）を除き、金属酸化物微粒子と上記ｂ）とについて説明する。
【０１４９】
（金属酸化物微粒子）
防曇膜９は、金属酸化物成分の少なくとも一部として金属酸化物微粒子をさらに含んでいてもよい。金属酸化物微粒子を構成する金属酸化物は、例えば、Ｓｉ、Ｔｉ、Ｚｒ、Ｔａ、Ｎｂ、Ｎｄ、Ｌａ、Ｃｅ及びＳｎから選ばれる少なくとも１種の元素の酸化物であり、好ましくはシリカ微粒子である。シリカ微粒子は、例えば、コロイダルシリカを添加することにより膜に導入できる。金属酸化物微粒子は、防曇膜に加えられた応力を膜を支持する透明物品に伝達する作用に優れ、硬度も高い。したがって、金属酸化物微粒子の添加は、防曇膜の耐摩耗性及び耐擦傷性を向上させる観点から有利である。また、防曇膜に金属酸化物微粒子を添加すると、微粒子が接触又は近接している部位に微細な空隙が形成され、この空隙から膜中に水蒸気が取り込まれやすくなる。このため、金属酸化物微粒子の添加は、防曇性の向上に有利に作用することもある。金属酸化物微粒子は、防曇膜を形成するための塗工液に予め形成した金属酸化物微粒子を添加することにより、防曇膜に供給することができる。
【０１５０】
金属酸化物微粒子の平均粒径は、大きすぎると膜が白濁することがあり、小さすぎると凝集して均一に分散させることが困難となる。この観点から、金属酸化物微粒子の好ましい平均粒径は、１〜２０ｎｍ、特に５〜２０ｎｍである。なお、ここでは、金属酸化物微粒子の平均粒径を、一次粒子の状態で記述している。また、金属酸化物微粒子の平均粒径は、走査型電子顕微鏡を用いた観察により任意に選択した５０個の微粒子の粒径を測定し、その平均値を採用して定めることとする。金属酸化物微粒子は、その含有量が過大となると、膜全体の吸水量が低下し、膜が白濁するおそれがある。防曇膜が吸水性樹脂を含む場合、金属酸化物微粒子は、吸水性樹脂１００質量部に対し、０〜５０質量部、好ましくは１〜３０質量部、より好ましくは２〜３０質量部、特に好ましくは５〜２５質量部、場合によっては１０〜２０質量部となるように添加するとよい。
【０１５１】
（撥水基を有しない加水分解性金属化合物）
また、防曇膜９は、撥水基を有しない加水分解性金属化合物（撥水基非含有加水分解性化合物）に由来する金属酸化物成分を含んでいてもよい。好ましい撥水基非含有加水分解性金属化合物は、撥水基を有しない加水分解性シリコン化合物である。撥水基を有しない加水分解性シリコン化合物は、例えば、シリコンアルコキシド、クロロシラン、アセトキシシラン、アルケニルオキシシラン及びアミノシランから選ばれる少なくとも１種のシリコン化合物（ただし、撥水基を有しない）であり、撥水基を有しないシリコンアルコキシドが好ましい。なお、アルケニルオキシシランとしては、イソプロペノキシシランを例示できる。
【０１５２】
撥水基を有しない加水分解性シリコン化合物は、以下の式（III）に示す化合物であってもよい。
ＳｉＹ4    （III）
上述したとおり、Ｙは、加水分解可能な官能基であって、好ましくはアルコキシル基、アセトキシ基、アルケニルオキシ基、アミノ基及びハロゲン原子から選ばれる少なくとも１つである。
【０１５３】
撥水基非含有加水分解性金属化合物は、加水分解又は部分加水分解し、さらに、少なくともその一部が重縮合して、金属原子と酸素原子とが結合した金属酸化物成分を供給する。この成分は、金属酸化物微粒子と吸水性樹脂とを強固に接合し、防曇膜の耐摩耗性、硬度、耐水性等の向上に寄与しうる。防曇膜が吸水性樹脂を含む場合、撥水基を有しない加水分解性金属化合物に由来する金属酸化物成分は、吸水性樹脂１００質量部に対し、０〜４０質量部、好ましくは０．１〜３０質量部、より好ましくは１〜２０質量部、特に好ましくは３〜１０質量部、場合によっては４〜１２質量部の範囲とするとよい。
【０１５４】
撥水基を有しない加水分解性シリコン化合物の好ましい一例は、テトラアルコキシシラン、より具体的には炭素数が１〜４のアルコキシ基を有するテトラアルコキシシランである。テトラアルコキシシランは、例えば、テトラメトキシシラン、テトラエトキシシラン、テトラ−ｎ−プロポキシシラン、テトライソプロポキシシラン、テトラ−ｎ−ブトキシシラン、テトライソブトキシシラン、テトラ−ｓｅｃ−ブトキシシラン及びテトラ−ｔｅｒｔ−ブトキシシランから選ばれる少なくとも１種である。
【０１５５】
テトラアルコキシシランに由来する金属酸化物（シリカ）成分の含有量が過大となると、防曇膜の防曇性が低下することがある。防曇膜の柔軟性が低下し、水分の吸収及び放出に伴う膜の膨潤及び収縮が制限されることが一因である。防曇膜が吸水性樹脂を含む場合、テトラアルコキシシランに由来する金属酸化物成分は、吸水性樹脂１００質量部に対し、０〜３０質量部、好ましくは１〜２０質量部、より好ましくは３〜１０質量部の範囲で添加するとよい。
【０１５６】
撥水基を有しない加水分解性シリコン化合物の好ましい別の一例は、シランカップリング剤である。シランカップリング剤は、互いに異なる反応性官能基を有するシリコン化合物である。反応性官能基は、その一部が加水分解可能な官能基であることが好ましい。シランカップリング剤は、例えば、エポキシ基及び／又はアミノ基と加水分解可能な官能基とを有するシリコン化合物である。好ましいシランカップリング剤としては、グリシジルオキシアルキルトリアルコキシシラン及びアミノアルキルトリアルコキシシランを例示できる。これらのシランカップリング剤において、シリコン原子に直接結合しているアルキレン基の炭素数は１〜３であることが好ましい。グリシジルオキシアルキル基及びアミノアルキル基は、親水性を示す官能基（エポキシ基、アミノ基）を含むため、アルキレン基を含むものの、全体として撥水性ではない。
【０１５７】
シランカップリング剤は、有機成分である吸水性樹脂と無機成分である金属酸化物微粒子等とを強固に結合し、防曇膜の耐摩耗性、硬度、耐水性等の向上に寄与しうる。しかし、シランカップリング剤に由来する金属酸化物（シリカ）成分の含有量が過大となると、防曇膜の防曇性が低下し、場合によっては防曇膜が白濁する。防曇膜が吸水性樹脂を含む場合、シランカップリング剤に由来する金属酸化物成分は、吸水性樹脂１００質量部に対し、０〜１０質量部、好ましくは０．０５〜５質量部、より好ましくは０．１〜２質量部の範囲で添加するとよい。
【０１５８】
［架橋構造］
また、防曇膜９は、架橋剤、好ましくは有機ホウ素化合物、有機チタン化合物及び有機ジルコニウム化合物から選ばれる少なくとも１種の架橋剤、に由来する架橋構造を含んでいてもよい。架橋構造の導入は、防曇膜の耐摩耗性、耐擦傷性、耐水性を向上させる。別の観点から述べると、架橋構造の導入は、防曇膜の防曇性能を低下させることなくその耐久性を改善することを容易にする。
【０１５９】
金属酸化物成分がシリカ成分である防曇膜に架橋剤に由来する架橋構造を導入した場合、その防曇膜は、金属原子としてシリコンと共にシリコン以外の金属原子、好ましくはホウ素、チタン又はジルコニウム、を含有することがある。
【０１６０】
架橋剤は、用いる吸水性樹脂を架橋できるものであれば、その種類は特に限定されない。ここでは、有機チタン化合物についてのみ例を挙げる。有機チタン化合物は、例えば、チタンアルコキシド、チタンキレート系化合物及びチタンアシレートから選ばれる少なくとも１つである。チタンアルコキシドは、例えば、チタンテトライソプロポキシド、チタンテトラ−ｎ−ブトキシド、チタンテトラオクトキシドである。チタンキレ−ト系化合物は、例えば、チタンアセチルアセトナート、チタンアセト酢酸エチル、チタンオクチレングリコール、チタントリエタノールアミン、チタンラクテートである。チタンラクテートは、アンモニウム塩（チタンラクテートアンモニウム）であってもよい。チタンアシレートは、例えばチタンステアレートである。好ましい有機チタン化合物は、チタンキレート系化合物、特にチタンラクテートである。
【０１６１】
吸水性樹脂がポリビニルアセタールである場合の好ましい架橋剤は、有機チタン化合物、特にチタンラクテートである。
【０１６２】
［その他の任意成分］
防曇膜９には、その他の添加剤を配合してもよい。添加剤としては、防曇性を改善する機能を有するグリセリン、エチレングリコール等のグリコール類が挙げられる。添加剤は、界面活性剤、レベリング剤、紫外線吸収剤、着色剤、消泡剤、防腐剤等であってもよい。
【０１６３】
［膜厚］
防曇膜９の膜厚は、要求される防曇特性その他に応じて適宜調整すればよい。防曇膜９の好ましい膜厚は、１〜２０μｍ、好ましくは２〜１５μｍ、特に３〜１０μｍである。
【０１６４】
［成膜］
防曇膜９は、防曇膜９を形成するための塗工液を透明基板等の透明物品上に塗布し、塗布した塗工液を乾燥させ、必要に応じてさらに高温高湿処理等を実施することにより、成膜することができる。塗工液の調製に用いる溶媒、塗工液の塗布方法は、従来から公知の材料及び方法を用いればよい。
【０１６５】
塗工液の塗布工程では、雰囲気の相対湿度を４０％未満、さらには３０％以下に保持することが好ましい。相対湿度を低く保持すると、膜が雰囲気から水分を過剰に吸収することを防止できる。雰囲気から水分が多量に吸収されると、膜のマトリックス内に入り込んで残存した水が膜の強度を低下させるおそれがある。
【０１６６】
塗工液の乾燥工程は、風乾工程と、加熱を伴う加熱乾燥工程とを含むことが好ましい。風乾工程は、相対湿度を４０％未満、さらには３０％以下に保持した雰囲気に塗工液を曝すことにより、実施するのが好ましい。風乾工程は、非加熱工程として、言い換えると室温で実施できる。塗工液に加水分解性シリコン化合物が含まれている場合、加熱乾燥工程では、シリコン化合物の加水分解物等に含まれるシラノール基及び透明物品上に存在する水酸基が関与する脱水反応が進行し、シリコン原子と酸素原子とからなるマトリックス構造（Ｓｉ−Ｏ結合のネットワーク）が発達する。
【０１６７】
吸水性樹脂等の有機物の分解を避けるべく、加熱乾燥工程において適用する温度は過度に高くしないほうがよい。この場合の適切な加熱温度は、３００℃以下、例えば１００〜２００℃であり、加熱時間は、１分〜１時間である。
【０１６８】
防曇膜９の成膜に際しては、適宜、高温高湿処理工程を実施してもよい。高温高湿処理工程の実施により、防曇性と膜の強度との両立がより容易になりうる。高温高湿処理工程は、例えば５０〜１００℃、相対湿度６０〜９５％の雰囲気に５分〜１時間保持することにより、実施することができる。高温高湿処理工程は、塗布工程及び乾燥工程の後に実施してもよく、塗布工程及び風乾工程の後であって加熱乾燥工程の前に実施してもよい。特に前者の場合には、高温高湿処理工程の後に、さらに熱処理工程を実施してもよい。この追加の熱処理工程は、例えば、８０〜１８０℃の雰囲気に５分〜１時間保持することにより、実施することができる。
【０１６９】
また、塗工液から形成した防曇膜９は、必要に応じ、洗浄及び／又は湿布拭きを行ってもよい。具体的には、防曇膜９の表面を、水流に曝したり、水を含ませた布で拭いたりすることにより実施できる。これらで用いる水は純水が適している。洗浄のために洗剤を含む溶液を用いることは避けたほうがよい。この工程により、防曇膜９の表面に付着した埃、汚れ等を除去して、清浄な塗膜面を得ることができる。
【０１７０】
以上の説明から明らかなように、防曇膜９の好ましい形態としては、以下が挙げられる。すなわち、防曇膜９は、好ましくは、吸水性樹脂１００質量部に対し、金属酸化物成分を０．１〜６０質量部、撥水基を０．０５〜１０質量部含む。このとき、撥水基は、炭素数１〜８の鎖状アルキル基であり、撥水基は、金属酸化物成分を構成する金属原子に直接結合しており、金属原子がシリコンであってよい。また、金属酸化物成分の少なくとも一部が、防曇膜を形成するための塗工液に添加された、加水分解性金属化合物又は加水分解性金属化合物の加水分解物に由来する金属酸化物成分であって、加水分解性金属化合物は、撥水基を有する加水分解性金属化合物、及び撥水基を有しない加水分解性金属化合物から選ばれる少なくとも１種であってよい。更に、撥水基を有しない加水分解性金属化合物が、テトラアルコキシシラン及びシランカップリング剤から選ばれる少なくとも１種を含んでよい。防曇膜９をこのようにすることで、情報取得領域２３の曇りを抑えることができ、情報取得装置による車外の情報の取得を適切に行えるようになる。なお、防曇膜９を第４面２２２に配置する場合には、情報取得領域加熱部５が防曇膜９に直接接触しないように、例えば、上記実施形態のように、情報取得領域加熱部５を第４面２２２以外に配置するのが望ましい。これにより、防曇膜９の劣化を防ぐことができる。
【０１７１】
＜３．４＞
また、例えば、上記実施形態では、情報取得領域２３の上方（面方向外側）を除き、情報取得領域２３の周囲には、遮蔽層３が設けられていない。しかしながら、一対のバスバー部５１を並列に配置する部分に遮蔽層３が設けられるのであれば、当該遮蔽層３の形状は、このような例に限定されなくてもよく、例えば、情報取得領域２３を囲むように遮蔽層３が設けられてもよい。
【０１７２】
図２０は、情報取得領域２３Ｄを囲むように遮蔽層３Ｄを設けたウインドシールド１Ｄを模式的に例示する。図２０に例示されるように、本変形例に係る遮蔽層３Ｄは、合わせガラス２の上辺部に沿う部分の中央に、面方向内側に突出する矩形状の突出領域３２を有している。この遮蔽層３Ｄは、突出領域３２を有する点を除き、上記実施形態の遮蔽層３と同様である。そして、情報取得領域２３Ｄは、この突出領域３２に透過窓として設けられている。
【０１７３】
すなわち、情報取得領域２３Ｄは、遮蔽層３Ｄを構成するセラミックが部分的に塗布されていない領域であり、これによって、突出領域３２内に情報取得領域２３Ｄを設けることができる。撮影装置８は、この情報取得領域２３Ｄを介して、車外の状況を撮影することができる。
【０１７４】
なお、本変形例では、情報取得領域２３Ｄの全周囲に遮蔽層３Ｄが設けられている。しかしながら、遮蔽層３Ｄの形状は、このような例に限定されなくてもよく、情報取得領域２３Ｄの左右両側の部分及び下方の部分の少なくともいずれかは省略されてもよい。すなわち、遮蔽層３Ｄのバスバー部５１を配置しない部分は省略されてもよい。
【０１７５】
＜３．５＞
また、例えば、上記実施形態では、情報取得装置として、撮影装置８を用いている。しかしながら、情報取得装置は、光の照射及び／又は受光を行うことで車外からの情報を取得可能な装置であれば、このような例に限定されなくてもよく、実施の形態に応じて適宜選択されてよい。例えば、情報取得装置として、車間距離を測定するための可視光線及び/又は赤外線カメラ、光ビーコンなどの車外からの信号を受信する受光装置、道路の白線等を画像にて読み取る可視光線及び/又は赤外線を使用したカメラ等、種々の装置が利用されてもよい。
【０１７６】
また、複数の情報取得装置を利用してもよいし、情報取得装置として、複数の撮影装置を備えるステレオカメラを利用してもよい。ステレオカメラは、公知のものを用いることができる。この場合、複数の情報取得装置及び／又は複数の撮影装置に対応して、複数の情報取得領域２３を設けることができる。また、複数の情報取得領域２３の全てに情報取得領域加熱部５を設けてもよいし、複数の情報取得領域２３の少なくともいずれかに情報取得領域加熱部５を設けてもよい。更に、２つ以上の情報取得領域２３を含むように１つの情報取得領域加熱部５を設けてもよい。情報取得領域２３の数及び配置並びに情報取得領域加熱部５の数及び配置は、実施の形態に応じて適宜選択されてよい。
【０１７７】
＜３．６＞
また、例えば、上記実施形態に係るウインドシールド１のガラス板は、外側ガラス板２１と内側ガラス板２２とを中間層４を介して互いに接合した合わせガラス２で構成されている。しかしながら、ウインドシールド１のガラス板の種類は、このような例に限定されなくてもよく、実施の形態に応じて適宜選択されてよい。ウインドシールド１は、例えば、１枚のガラス板で構成されてもよい。更に、上記実施形態では、ウインドシールド１のガラス板（合わせガラス２）は略台形状に形成されている。しかしながら、ウインドシールド１のガラス板の形状は、このような例に限定されなくてもよく、実施の形態に応じて適宜選択されてよい。
【０１７８】
＜３．７＞
また、例えば、上記実施形態では、遮蔽層３は、合わせガラス２の第４面２２２に積層されている。しかしながら、遮蔽層３を積層する面は、このような例に限定されなくてもよく、実施の形態に応じて適宜選択されてよい。例えば、遮蔽層３は、合わせガラス２の第２面２１２及び／又は第３面２２１に積層されてもよい。
【０１７９】
＜３．８＞
また、例えば、上記実施形態では、自重曲げ成形によって、合わせガラス２は、湾曲形状に形成されている。しかしながら、合わせガラス２を成形する方法は、このような例に限定されなくてもよく、実施の形態に応じて適宜選択されてよい。例えば、公知のプレス成形によって、合わせガラス２を湾曲形状に形成してもよい。
【０１８０】
＜３．９＞
また、例えば、上記実施形態では、中間層４は、情報取得領域加熱部５及び他領域加熱部６を含む発熱層及び当該発熱層を挟持する一対の接着層（４２、４３）の合計３層で構成されている。しかしながら、中間層４の構成は、このような例に限定されなくてもよく、実施の形態に応じて適宜選択されてよい。例えば、一対の接着層（４２、４３）のいずれか一方を省略してもよいし、基材４１を省略してもよい。
【０１８１】
＜３．１０＞
また、例えば、上記実施形態では、遮蔽層３は一層構造である。しかしながら、遮蔽層３は、多層構造を有してもよい。例えば、内側ガラス板２２の第４面２２２にセラミックを積層することで第１セラミック層を形成する。次に、第１セラミック層の上に銀を積層することで銀層を形成する。更に、この銀層の上にセラミックを積層することで第２セラミック層を形成する。これによって、３層構造の遮蔽層３を形成することができる。この３層構造の遮蔽層３は、銀層によって電磁波を遮蔽することができる。なお、この銀層には以下の表２に示される組成の材料を利用することができる。
【０１８２】
【表２】
2020115467.tif 000007
＊１，主成分：ホウケイ酸ビスマス、ホウケイ酸亜鉛
【０１８３】
＜３．１１＞
また、例えば、上記実施形態では、各加熱線５２Ａ〜５２Ｃは、略コの字状に形成されている。しかしながら、各加熱線５２Ａ〜５２Ｃの形状は、このような例に限定されなくてもよく、情報取得領域２３を通過して両バスバー部５１に接続可能なように適宜形成されてよい。すなわち、各加熱線５２Ａ〜５２Ｃの形状は、一方のバスバー部５１から面方向内側に延びて情報取得領域２３を通過し、折り返されて他方のバスバー部５１の方に延びる形状であれば、特に限定されなくてもよい。例えば、図２１に例示されるように、各加熱線を形成してもよい。
【０１８４】
図２１は、本変形例に係る情報取得領域加熱部５Ｅを模式的に例示する拡大図である。この情報取得領域加熱部５Ｅは、並列に配置される２つの加熱線（５４Ａ、５４Ｂ）を備えている。第１の加熱線５４Ａは外側に配置されており、第２の加熱線５４Ｂは内側に配置されている。両加熱線（５４Ａ、５４Ｂ）は共に、一方のバスバー部５１から情報取得領域２３の方に延びて情報取得領域２３を通過し、折り返されて他方のバスバー部５１の方に延びる中央付近で、各バスバー部５１の方に折り返される折り返し部分（５４１Ａ、５４１Ｂ）を有する。このように、各加熱線は、折り返し部分を含んでもよい。これによって、加熱線の数が少なくても、情報取得領域２３を万遍なく温めることができるようになる。
【０１８５】
なお、本変形例において、両加熱線（５４Ａ、５４Ｂ）の断面積は同じであってもよい。ただし、外側に配置される第１の加熱線５４Ａは、内側に配置される第２の加熱線５４Ｂよりも長くなる。そのため、上記数１〜数３の関係式から、外側に配置される第１の加熱線５４Ａの発熱量が第２の加熱線５４Ｂよりも小さくなってしまう可能性がある。そこで、両加熱線（５４Ａ、５４Ｂ）の発熱量がほぼ同じになるように、第１の加熱線５４Ａの断面積を第２の加熱線５４Ｂよりも大きくしてもよい。
【符号の説明】
【０１８６】
１…ウインドシールド、
２…合わせガラス、
２１…外側ガラス板、２１１…第１面、２１２…第２面、
２２…内側ガラス板、２２１…第３面、２２２…第４面、２２３〜２２６…切り欠き、
２３…情報取得領域、
３…遮蔽層、３１…帯状領域、
４…中間層、４１…基材、４２・４３…接着層、
５…情報取得領域加熱部、５１…バスバー部、５２Ａ〜５２Ｃ…加熱線、
６…他領域加熱部、６１…バスバー部、６２…加熱線、
７１…接続材、７２…固定材、７３…接続材、７４…固定材、
８…撮影装置、８１…画像処理装置、
９…防曇膜、
１１…剥離フィルム、１２…接着層
【図１】
2020115467.tif 000008
【図２】
2020115467.tif 000009
【図３】
2020115467.tif 000010
【図４】
2020115467.tif 000011
【図５】
2020115467.tif 000012
【図６】
2020115467.tif 000013
【図７】
2020115467.tif 000014
【図８】
2020115467.tif 000015
【図９】
2020115467.tif 000016
【図１０】
2020115467.tif 000017
【図１１】
2020115467.tif 000018
【図１２】
2020115467.tif 000019
【図１３】
2020115467.tif 000020
【図１４】
2020115467.tif 000021
【図１５】
2020115467.tif 000022
【図１６Ａ】
2020115467.tif 000023
【図１６Ｂ】
2020115467.tif 000024
【図１６Ｃ】
2020115467.tif 000025
【図１７】
2020115467.tif 000026
【図１８】
2020115467.tif 000027
【図１９】
2020115467.tif 000028
【図２０】
2020115467.tif 000029
【図２１】
2020115467.tif 000030
【手続補正書】
【提出日】令和2年6月15日(2020.6.15)
【手続補正１】
【補正対象書類名】特許請求の範囲
【補正対象項目名】全文
【補正方法】変更
【補正の内容】
【特許請求の範囲】
【請求項１】
光の照射及び／又は受光を行うことで車外からの情報を取得する情報取得装置が配置可能な自動車のウインドシールドであって、
前記情報取得装置と対向し前記光が通過する情報取得領域を有するガラス板と、
前記ガラス板に設けられ、車外からの視野を遮蔽する遮蔽層と、
一対のバスバー部及び複数の加熱線を有し、前記情報取得領域を加熱する情報取得領域加熱部と、
を備え、
前記遮蔽層は、前記ガラス板の端辺に沿って延びる帯状領域を含み、
前記情報取得領域は、前記帯状領域の面方向内側に隣接して配置され、
前記情報取得領域加熱部の両バスバー部は、視野方向において、前記帯状領域に含まれるように並んで配置され、
前記情報取得領域加熱部の各加熱線は、それぞれ長さが相違しており、前記両バスバー部に並列に接続され、一方のバスバー部から面方向内側に延びて前記情報取得領域上を通過し、折り返されて他方のバスバー部の方に延びる、
ウインドシールド。
【請求項２】
前記各加熱線は、それぞれ線幅が相違している、請求項１に記載のウインドシールド。
【請求項３】
前記複数の加熱線のうち少なくともいずれかの隣接する加熱線はそれぞれ、互いに並行に延びる部分を有し、
前記互いに隣接する加熱線の並行に延びる部分はそれぞれ、波状に形成されている、
請求項１又は２に記載のウインドシールド。
【請求項４】
前記隣接する加熱線の並行に延びる部分の波状のパターンは、互いにずれている、
請求項３に記載のウインドシールド。
【請求項５】
前記情報取得領域には、防曇膜が取り付けられている、
請求項１から４のいずれか１項に記載のウインドシールド。
【請求項６】
前記複数の加熱線は、銅により形成されている、
請求項１から５のいずれか１項に記載のウインドシールド。
【請求項７】
１又は複数の加熱線を有し、前記情報取得領域以外の領域を加熱する他領域加熱部を更に備える、
請求項１から６のいずれか１項に記載のウインドシールド。
【請求項８】
前記情報取得領域加熱部の単位面積当たりの発熱量と前記他領域加熱部の単位面積当たりの発熱量とは相違している、
請求項７に記載のウインドシールド。
【請求項９】
前記情報取得領域加熱部の各加熱線の線幅は、前記他領域加熱部の加熱線よりも大きくなっている、
請求項８に記載のウインドシールド。
【請求項１０】
前記情報取得領域加熱部の各加熱線の線幅は、前記他領域加熱部の加熱線よりも小さくなっている、
請求項８に記載のウインドシールド。